(57)【要約】      （修正有）【課題】ディーゼルエンジンのための酸化触媒、その使用及びその製造方法を提供する。【解決手段】酸化触媒は：基材５；基材上に配置される第一のウォッシュコート領域１であって、第一の白金族金属（ＰＧＭ）及び第一の担体材料を含む第一のウォッシュコート領域；第一のウォッシュコート領域に隣接する第二のウォッシュコート領域２であって、第二の白金族金属（ＰＧＭ）及び第二の担体材料を含む第二のウォッシュコート領域；基材上に配置される第三のウォッシュコート領域３であって、第三の白金族金属（ＰＧＭ）及び第三の担体材料を含む第三のウォッシュコート領域、を含み；かつ、（ｉ）第三のウォッシュコート領域が第二のウォッシュコート領域に隣接するか、（ｉｉ）第二のウォッシュコート領域が第三のウォッシュコート領域上に配置又は担持されるかのいずれかである。酸化触媒を含む使用及び方法も記載される。【選択図】図３
2019162622.tif 000002
【特許請求の範囲】
【請求項１】
ディーゼルエンジンからの排ガスを処理するための酸化触媒であって、
基材；
基材上に配置される第一のウォッシュコート領域であって、第一の白金族金属（ＰＧＭ）及び第一の担体材料を含む第一のウォッシュコート領域；
第一のウォッシュコート領域に隣接する第二のウォッシュコート領域であって、第二の白金族金属（ＰＧＭ）及び第二の担体材料を含む第二のウォッシュコート領域；
基材上に配置される第三のウォッシュコート領域であって、第三の白金族金属（ＰＧＭ）及び第三の担体材料を含む第三のウォッシュコート領域；
を含み：かつ、
（ｉ）第三のウォッシュコート領域が第二のウォッシュコート領域に隣接するか；又は
（ｉｉ）第二のウォッシュコート領域が第三のウォッシュコート領域上に配置されるかのいずれかである、酸化触媒。
【請求項２】
第三のウォッシュコート領域が第二のウォッシュコート領域に隣接する、請求項１に記載の酸化触媒。
【請求項３】
第一のウォッシュコート領域が第一のウォッシュコートゾーンを含み、第二のウォッシュコート領域が第二のウォッシュコートゾーンを含み、第三のウォッシュコート領域が第三のウォッシュコートゾーンを含む、請求項２に記載の酸化触媒。
【請求項４】
第三のＰＧＭが白金である、請求項３に記載の酸化触媒。
【請求項５】
第二のＰＧＭが白金及びパラジウムの組合せである、請求項３又は４に記載の酸化触媒。
【請求項６】
第一のウォッシュコート領域が上流のウォッシュコート層の一部を含み、第二のウォッシュコート領域が上流のウォッシュコート層の一部及び下流のウォッシュコート層の一部を含み、第三のウォッシュコート領域が下流のウォッシュコート層の一部を含む、請求項２に記載の酸化触媒。
【請求項７】
第二のウォッシュコート領域が、下流のウォッシュコート層の前部上に配置される上流のウォッシュコート層の後部を含む、請求項６に記載の酸化触媒。
【請求項８】
第一のＰＧＭが白金であり、第三のＰＧＭが白金及びパラジウムの組合せであり、第二のＰＧＭが白金及びパラジウムの組合せである、請求項７に記載の酸化触媒。
【請求項９】
第二のウォッシュコート領域が、上流のウォッシュコート層の後部上に配置される下流のウォッシュコート層の前部を含む、請求項６に記載の酸化触媒。
【請求項１０】
第一のＰＧＭが白金及びパラジウムの組合せであり、第三のＰＧＭが白金であり、第二のＰＧＭが白金及びパラジウムの組合せである、請求項９に記載の酸化触媒。
【請求項１１】
第二のウォッシュコート領域が第三のウォッシュコート領域上に配置される、請求項１に記載の酸化触媒。
【請求項１２】
第一のウォッシュコート領域が第一のウォッシュコート層又は第一のウォッシュコートゾーンを含み、第二のウォッシュコート領域が第二のウォッシュコート層を含み、第三のウォッシュコート領域が第三のウォッシュコート層を含む、請求項１１に記載の酸化触媒。
【請求項１３】
第一のウォッシュコート領域が第一のウォッシュコート層からなる、請求項１２に記載の酸化触媒。
【請求項１４】
第一のウォッシュコートゾーンが第一のウォッシュコート層及び第四のウォッシュコート層を含み、第四のウォッシュコート層が第一のウォッシュコート層上に配置される、請求項１２に記載の酸化触媒。
【請求項１５】
第三のＰＧＭの総ローディングが、第二のＰＧＭの総ローディングより大きいか、又は等しい、請求項１４に記載の酸化触媒。
【請求項１６】
第二のＰＧＭの総ローディングが、第三のＰＧＭの総ローディングより大きい、請求項１から１４のいずれか一項に記載の酸化触媒。
【請求項１７】
第一のＰＧＭの総ローディングが、第三のＰＧＭの総ローディングより大きい、請求項１から１６のいずれか一項に記載の酸化触媒。
【請求項１８】
第二のＰＧＭの総ローディングが、第一のＰＧＭの総ローディングより大きい、請求項１から１７のいずれか一項に記載の酸化触媒。
【請求項１９】
第一のＰＧＭが白金である、請求項１から１８のいずれか一項に記載の酸化触媒。
【請求項２０】
第一のＰＧＭがパラジウムである、請求項１から１４のいずれか一項に記載の酸化触媒。
【請求項２１】
第一のＰＧＭが、白金並びに白金及びパラジウムの組合せからなる群から選択される、請求項１から１８のいずれか一項に記載の酸化触媒。
【請求項２２】
第二のＰＧＭが、白金並びに白金及びパラジウムの組合せからなる群から選択される、請求項１から２１のいずれか一項に記載の酸化触媒。
【請求項２３】
第三のＰＧＭが、白金並びに白金及びパラジウムの組合せからなる群から選択される、請求項１から２２のいずれか一項に記載の酸化触媒。
【請求項２４】
第一の担体材料が、アルミナ、シリカ、チタニア、ジルコニア、セリア及びそれらの二つ以上の混合又は複合酸化物からなる群から選択される耐火性金属酸化物を含む、請求項１から２３のいずれか一項に記載の酸化触媒。
【請求項２５】
第二の担体材料が、アルミナ、シリカ、チタニア、ジルコニア、セリア及びそれらの二つ以上の混合又は複合酸化物からなる群から選択される耐火性金属酸化物を含む、請求項１から２４のいずれか一項に記載の酸化触媒。
【請求項２６】
第三の担体材料が、アルミナ、シリカ、チタニア、ジルコニア、セリア及びそれらの二つ以上の混合又は複合酸化物からなる群から選択される耐火性金属酸化物を含む、請求項１から２５のいずれか一項に記載の酸化触媒。
【請求項２７】
請求項１から２６のいずれか一項に記載の酸化触媒と排出制御装置とを含む排気システム。
【請求項２８】
ディーゼルエンジンと、（ａ）請求項１から２６のいずれか一項に記載の酸化触媒又は（ｂ）請求項２７に記載の排気システムのいずれかとを含む車両。
【請求項２９】
請求項１から２６に記載の酸化触媒の製造方法であって：
（ｉ）長さＬ１の第一のウォッシュコートで基材をコートすることであって、基材が軸長Ｌを有し、Ｌ１≦Ｌであること；その後、
（ｉｉ）長さＬ２の第二のウォッシュコートで基材をコートすることであって、Ｌ２≦Ｌであること；
（ｉｉｉ）基材上の第一のウォッシュコート及び第二のウォッシュコートを乾燥させること；
（ｉｖ）第一のウォッシュコート及び第二のウォッシュコートの少なくとも一つを白金族金属で長さＬ３含浸することであって、Ｌ３＜Ｌであること；及び、
（ｖ）第一のウォッシュコート、第二のウォッシュコート及び含浸された白金族金属、でコートされた基材を焼成すること、
を含む、製造方法。
【請求項３０】
請求項１から２６に記載の酸化触媒の製造方法であって：
（ｉ）長さＬ１の第一のウォッシュコートで第一の端から基材をコートすることであって、基材が軸長Ｌを有し、Ｌ１＜Ｌであること；その後、
（ｉｉ）長さＬ２の第二のウォッシュコートで第二の端から基材をコートすることであって、Ｌ２＞ＬーＬ１であること；及び
（ｉｉｉ）第一のウォッシュコート及び第二のウォッシュコートでコートされた基材を焼成すること、
を含む、製造方法。
【請求項３１】
フィルタ基材を有する排出制御装置の再生における、請求項１から２６のいずれか一項に記載の酸化触媒の使用。
【発明の詳細な説明】
【技術分野】
【０００１】
本発明は、ディーゼルエンジンのための酸化触媒、その使用及びその製造方法に関する。本発明は、酸化触媒を包含する方法にも関する。本発明は、酸化触媒を含む排気システムを、酸化触媒又は排気システムを含む車両へ更に提供する。
【背景技術】
【０００２】
ディーゼルエンジン（圧縮着火エンジンとも呼ばれる）は、世界中の政府間組織により規制される少なくとも四つのクラスの汚染物質：一酸化炭素（ＣＯ）、未燃炭化水素（ＨＣｓ）、窒素の酸化物（ＮＯｘ）及びパティキュレートマター（ＰＭ）を一般に含む排気物質を生成する。
【０００３】
白金族金属（ＰＧＭｓ）を含む酸化触媒は、ディーゼルエンジンにより生成される排気物質中で、パティキュレートマター（ＰＭ）の揮発性有機画分（ＶＯＦ）を含む、一酸化炭素（ＣＯ）及び炭化水素（ＨＣｓ）を処理するために用いられてきた。そのような触媒は、一酸化炭素（ＣＯ）を、それを二酸化炭素（ＣＯ２）に酸化することにより処理し、炭化水素（ＨＣｓ）を、それらを水（Ｈ２Ｏ）及び二酸化炭素（ＣＯ２）に酸化することにより処理する。幾つかの白金族金属は、特に耐火性酸化物上に担持されるとき、一酸化窒素（ＮＯ）の二酸化窒素（ＮＯ２）への酸化も促進し得る。
【０００４】
ディーゼルエンジン、特に車両用エンジンからの汚染物質の許容排出についての排出基準が進行的に強化されたため、これらの基準を満たすことができ、費用効果の高い改善された排気システムを提供する必要がある。ＣＯ及びＨＣｓに対する優れた活性を有し、ディーゼル燃料中の硫黄により容易に被毒されない酸化触媒を提供することが望ましい。酸化触媒が、特にディーゼルエンジンにより生成される汚染物質中の全減少を最大化する排気システムの部として、他の排出制御装置と協同して働くことが重要である。
【０００５】
白金族金属（ＰＧＭｓ）は、高価な金属である。触媒製造者は、その材料コストを最小化するために、酸化触媒中に含まれるいかなるＰＧＭｓの効率を最大化する必要に迫られている。ウォッシュコートを基材に塗布する各工程並びにその後の乾燥及び焼成工程までに関連する製造コストがあるため、酸化触媒の製造方法も重要である。
【０００６】
発明者らの以前の国際公開第２００７／０７７４６２号は、一酸化炭素（ＣＯ）及び炭化水素（ＨＣｓ）を酸化するための触媒を含むリーンバーン内燃エンジンのための排気システムであって、少なくとも一つのＰＧＭを含む第一のウォッシュコートゾーンであって、基材モノリスの入口端により上流端に及び入口端から測定される基材モノリスの長さに沿って半分より短い地点により下流端に画成される第一のウォッシュコートゾーン；入口端から測定される基材モノリスの長さに沿って半分の地点を含む第二のウォッシュコートゾーンであって、少なくとも一つのＰＧＭを含む第二のウォッシュコートゾーン；及び基材モノリスの出口端により下流端に及び入口端からの基材モノリスの長さに沿って長くとも４分の３における地点により上流端に画成される第三のウォッシュコートゾーンであって、少なくとも一つのＰＧＭを含む第三のウォッシュコートゾーン、を触媒が含み、該第一のウォッシュコートゾーンにおけるＰＧＭローディングと該第三のウォッシュコートゾーンにおけるＰＧＭローディングの両方が該第二のウォッシュコートゾーンにおけるＰＧＭローディングによりも大きく、該第一のウォッシュコートゾーンが該第三のウォッシュコートゾーンのウォッシュコートローディングよりも小さいウォッシュコートローディングを含む、排気システムを記載する。
【発明の概要】
【０００７】
発明者らは、費用効果の高い方法製造され得、そのＰＧＭｓ成分の効率を最大化する配置を有する酸化触媒を考案した。酸化触媒は、優れたＣＯ及びＨＣ酸化活性を提供し、並びにディーゼル燃料中の硫黄及びその酸化に耐性がある。酸化触媒は、一酸化窒素（ＮＯ）を二酸化窒素（ＮＯ２）に酸化することに対する良好な活性も示す。
【０００８】
本発明は、ディーゼルエンジンからの排ガスを処理するための酸化触媒を提供し、酸化触媒は、
基材；
基材上に配置又は担持される第一のウォッシュコート領域、該第一のウォッシュコート領域は、第一の白金族金属（ＰＧＭ）及び第一の担体材料を含む；
第一のウォッシュコート領域に隣接する第二のウォッシュコート領域、該第二のウォッシュコート領域は、第二の白金族金属（ＰＧＭ）及び第二の担体材料を含む；
基材上に配置又は担持される第三のウォッシュコート領域、該第三のウォッシュコート領域は、第三の白金族金属（ＰＧＭ）及び第三の担体材料を含む；
を含み：かつ、
（ｉ）第三のウォッシュコート領域が第二のウォッシュコート領域に隣接する；又は
（ｉｉ）第二のウォッシュコート領域が第三のウォッシュコート領域上に配置又は担持されるかのいずれかである。
【０００９】
第二及び第三のウォッシュコート領域が（ｉ）又は（ｉｉ）に記載されるように配置されるとき、酸化触媒に入る排ガスは、第三のウォッシュコート領域の前に、第二のウォッシュコート領域と最初に接触するだろう。本発明の酸化触媒におけるこの配置は、ディーゼル燃料中の硫黄による被毒に対する良好な耐性を提供し、一酸化炭素（ＮＯ）の二酸化窒素（ＮＯ２）への酸化を最適化するために用いられ得る。特に、若干の硫酸化が生じた後でさえも、ＨＣｓに対する触媒の酸化活性が維持され得る。
【００１０】
本発明は、ディーゼルエンジンのための排気システムも提供する。排気システムは、本発明の酸化触媒及び排出制御装置を含む。
【００１１】
酸化触媒による一酸化窒素（ＮＯ）の二酸化窒素（ＮＯ２）への酸化は、排気システムによる汚染物質の除去全体のために重要であり得る。排ガス中のＮＯ２のＮＯに対する比は、フィルタ基材（例えば、ディーゼルパティキュレートフィルタ（ＤＰＦ））、触媒化スートフィルタ（ＣＳＦ）、選択的触媒的還元フィルタ（ＳＣＲＦ（商標））を含む排出制御装置の能動的又は受動的な再生に影響し得る。排ガス中のＮＯ２は、下流の排出制御装置のフィルタ基材により捕集されたパティキュレートマター（ＰＭ）の酸化を補助し得る。本発明の酸化触媒は、フィルタ基材を含む排出制御装置の能動的な再生における使用のために特に適する。
【００１２】
排ガス中のＮＯ２の量は、酸化触媒の下流にある排出制御装置の性能にも影響し得る。ＮＯＸを処理する（例えば、ＮＯ２＋ＮＯ）のための選択的触媒的還元（ＳＣＲ）触媒及び選択的触媒的還元フィルタ（ＳＣＲＦ（商標））触媒は、最適な触媒性能のために、入口ガスにおけるＮＯ２のＮＯに対する比が特定の範囲内にあることを求めることが多い。ＮＯＸの最適なＮＯ２比率は、ＳＣＲ又はＳＣＲＦ（商標）触媒において用いられる組成のタイプに典型的に依存する。本発明の酸化触媒は、ＳＣＲ又はＳＣＲＦ（商標）触媒、特に銅で交換されたゼオライトを含むＳＣＲ又はＳＣＲＦ（商標）触媒と共に用いられ得る。
【００１３】
本発明は、車両に更に関する。車両は、ディーゼルエンジンと、本発明の酸化触媒又は本発明の排気システムのいずれかを含む。
【００１４】
本発明は、本発明の酸化触媒を製造する方法を更に提供する。
【００１５】
酸化触媒の製造の第一の方法態様では、方法は：
（ｉ）長さＬ１の第一のウォッシュコートで基材をコートすること、基材は軸長Ｌを有し、Ｌ１は軸長Ｌより短いか又は等しい（例えば、Ｌ１≦Ｌ）；その後、
（ｉｉ）長さＬ２の第二のウォッシュコートで基材をコートすること、該Ｌ２は軸長Ｌより短いか又は等しい（例えば、Ｌ２≦Ｌ）；
（ｉｉｉ）基材上の第一のウォッシュコート及び第二のウォッシュコートを乾燥させること；
（ｉｖ）第一のウォッシュコート及び第二のウォッシュコートの少なくとも一つを白金族金属で長さＬ３含浸すること、該Ｌ３は軸長Ｌよりも短い（Ｌ３＜Ｌ）；並びに
（ｖ）第一のウォッシュコート、第二のウォッシュコート及び含浸された白金族金属、でコートされた基材を焼成すること、を含む。
【００１６】
酸化触媒の製造の第二の方法態様では、方法は：
（ｉ）長さＬ１の第一のウォッシュコートで第一の端から基材をコートすること、基材は軸長Ｌを有し、Ｌ１は軸長Ｌより短い（例えば、Ｌ１＜Ｌ）；その後、
（ｉｉ）長さＬ２の第二のウォッシュコートで第二の端から基材をコートすること、該Ｌ２は、ＬとＬ１の差より大きい（例えば、Ｌ２＞ＬーＬ１）；及び
（ｉｉｉ）第一のウォッシュコート及び第二のウォッシュコートでコートされた基材を焼成すること、を含む。
【００１７】
本発明の他の態様は、ディーゼルエンジンからの排ガスを処理する方法に関する。方法は、本発明の酸化触媒と排気ガスを接触させることを含む。ディーゼルエンジンからの排ガスを処理する方法は、一酸化炭素（ＣＯ）、炭化水素（ＨＣｓ）及び一酸化窒素（ＮＯ）を酸化することによりのように、ディーゼルエンジンからの排ガス中の一酸化炭素（ＣＯ）及び炭化水素（ＨＣｓ）を処理する（例えば、酸化する）方法である。典型的に、処理された排ガスは、その後、排出制御装置（すなわち、下流の排出制御装置）上を通過させられる。本発明のこの態様は、本発明の酸化触媒の使用にも関し、任意選択的に排出制御装置と組み合わせて、ディーゼルエンジンからの排ガスを処理する。
【００１８】
本発明は、排出制御装置のためにディーゼルエンジンからの排ガス中の窒素酸化物（ＮＯＸ）の含有量を調製する方法も提供し、方法は：（ａ）本発明の酸化触媒と排ガスを接触させることにより排ガスのＮＯＸ含有量制御し、処理された排ガスを生成する工程；及び（ｂ）処理された排ガスを排出制御装置に通す工程を含む。本発明のこの態様は、本発明の酸化触媒の使用にも関し、排出制御装置（すなわち、下流の排出制御装置）のために、ディーゼルエンジンからの排ガス中の窒素酸化物（ＮＯＸ）の含有量を調製する。
【００１９】
本発明の他の態様は、フィルタ基材を有する排出制御装置の再生における本発明の酸化触媒の使用に関する。酸化触媒は、排出制御装置の能動的又は受動的な再生において用いられ得る。
【００２０】
図１から４は、本発明の酸化触媒の表現である。
【図面の簡単な説明】
【００２１】
【図１】基材（５）上に配置される、第一のウォッシュコート領域（１）、第一のウォッシュコート領域（１）に隣接する第二のウォッシュコート領域（２）、及び第二のウォッシュコート領域（２）に隣接する第三のウォッシュコート領域（３）を含む酸化触媒を示す。図１は、図３及び４に示される酸化触媒の図式表現も提供する。
【図２】第一のウォッシュコート領域（１）、第二のウォッシュコート領域（２）及び第三のウォッシュコート領域（３）を含む酸化触媒を示す。第一のウォッシュコート領域は、基材（５）上に直接配置される。第二のウォッシュコート領域は、第三のウォッシュコート領域上に配置される。第二のウォッシュコート領域及び第三のウォッシュコート領域の両方は、第一のウォッシュコート領域に隣接する。
【図３】第二のウォッシュコート領域（２）が、基材（５）上に配置される二つのウォッシュコート層（６及び７）の間の重なりの領域である酸化触媒を示す。第一のウォッシュコート領域（１）を形成するウォッシュコート層（６）の端が、第三のウォッシュコート領域（３）を形成するウォッシュコート層（７）の端に重なる。
【図４】第二のウォッシュコート領域（２）が、基材（５）上に配置される二つのウォッシュコート層（６及び７）の間の重なりの領域である酸化触媒を示す。第一のウォッシュコート領域（１）を形成するウォッシュコート層（６）の端が、第三のウォッシュコート領域（３）を形成するウォッシュコート層（７）の端により重ねられる。
【図５】様々な温度における、参照ＤＯＣ（◆）及びゾーン化ＤＯＣ（▲）によるＮＯの酸化からのＮＯＸの％ＮＯ２含有量を示すグラフである。
【図６】参照ＤＯＣで実施されたクエンチ試験（quench tests）の結果を示す。
【図７】ゾーン化ＤＯＣで実施されたクエンチ試験（quench tests）の結果を示す。
【図８】参照ＤＯＣ及びゾーン化ＤＯＣについてのＨＣスリップの量を示すヒストグラムである。
【図９】参照ＤＯＣ及びゾーン化ＤＯＣについてのＨＣスリップの量を示すヒストグラムである。
【図１０】参照ＤＯＣ及びゾーン化ＤＯＣがそれぞれディーゼル燃料中の硫黄に曝露された後の、ＮＯの酸化からのＮＯＸの％ＮＯ２含有量を示すヒストグラムである。
【発明を実施するための形態】
【００２２】
典型的には、酸化触媒は、２．０から８．０ｇの白金族金属（ＰＧＭ）成分の質量による総量を含む。用いられるＰＧＭの成分の総量は、特に、基材のサイズ及び酸化触媒の所記の用途に依存する。
【００２３】
一般に、酸化触媒は、１．５：１から１：１．５のように、３：１から１：３（例えば、２：１から１：２）の、白金の総質量のパラジウムの総質量に対する比を含む。白金の総質量がパラジウムの総質量より大きいことが好ましい。好ましくは、白金の総質量のパラジウムの総質量に対する比は、２：１から１．２５：１のように、３：１から１．１：１（例えば、２．５：１から７：６）である。
【００２４】
酸化触媒は、２０から２００ｇ ｆｔ−３までの、好ましくは２５から１７５ｇｆｔ−３、より好ましくは３０から１６０ｇ ｆｔ−３の白金族金属の総ローディングを一般に有する。
【００２５】
図に模式的に示されるように、本発明の酸化触媒は、基材（５）；基材（５）上に配置される第一のウォッシュコート領域（１）；第一のウォッシュコート領域（１）に隣接する第二のウォッシュコート領域（２）；及び基材（５）上に配置される第三のウォッシュコート領域（３）を含む。第三のウォッシュコート領域（３）は、第二のウォッシュコート領域（３）に隣接し得（図１を参照）、又は第二のウォッシュコート領域（２）は第三のウォッシュコート領域（３）上に配置され得る（図２を参照）。第二のウォッシュコート領域（２）は、基材上で、第一のウォッシュコート領域（１）に隣接する（例えば、第二のウォッシュコート領域は、基材の長さに沿って第一のウォッシュコート領域の隣に配置される）。疑義を避けるために、第一のウォッシュコート領域（１）、第二のウォッシュコート領域（２）及び第三のウォッシュコート領域（３）は、同一の基材上に担持される。
【００２６】
酸化触媒は、基材上に配置される（例えば、直接的に配置又は担持される）下地ウォッシュコート層を含み得る。第一のウォッシュコート領域及び第三のウォッシュコート領域は、下地ウォッシュコート層上の直接的に配置又は担持され得る。酸化触媒が、（ｉ）第三のウォッシュコート領域が第二のウォッシュコート領域に隣接する配置を有するとき、第二のウォッシュコート領域は、下地ウォッシュコート層上に直接的に配置又は担持され得る。
【００２７】
下地ウォッシュコート層は、基材の長さの９５％から１００％のように、基材の長さの少なくとも９０％の長さを典型的に有する。下地ウォッシュコート層は、基材の長さと同じである長さを有することが好ましい。
【００２８】
しかしながら、第一のウォッシュコート領域は、一般的に、基材上に直接的に配置される（すなわち直接的に担持される）。これは、第一のウォッシュコート領域が基材の表面と接触していることを意味する。基材の表面と第一のウォッシュコート領域の間に中間のウォッシュコート領域（例えば、下地ウォッシュコート層）がないことが好ましい。より好ましくは、基材の表面と第一のウォッシュコート領域と第三のウォッシュコート領域と（酸化触媒が（ｉ）第三のウォッシュコート領域が第二のウォッシュコート領域に隣接する配置を有するときは、第二のウォッシュコート領域と）の間に、中間のウォッシュコート領域（例えば、下地ウォッシュコート層）がない。
【００２９】
第一のウォッシュコート領域は、典型的には、第二のウォッシュコート領域の上流である（すなわち、第一のウォッシュコート領域は、第二のウォッシュコート領域よりも基材の入口端に近い）。酸化触媒に入る排ガスは、第二のウォッシュコート領域に接触する前に、第一のウォッシュコート領域に接触するだろう。第一のウォッシュコート領域は、第二のウォッシュコート領域及び第三のウォッシュコート領域の両方の上流であることが好ましい。
【００３０】
本発明の酸化触媒の第一のウォッシュコート領域は、排ガス中の炭化水素（ＨＣｓ）及び／又は一酸化炭素（ＣＯ）、特に炭化水素（ＨＣｓ）の酸化を開始するためである。そのため、第一のウォッシュコート領域は、低いＨＣライトオフ温度及び／又はＣＯライトオフ温度（例えば、低いＨＣ Ｔ５０及び／又は低いＣＯ Ｔ５０）を有する。第一のウォッシュコート領域の活性は、ディーゼルエンジンの始動のすぐ後など、相対的に低い排ガス温度について有利である。第一のウォッシュコート領域によるＨＣｓ及び／又はＣＯの酸化は、発熱を生じ、それは、排ガス及び触媒の本体の温度を、第二及び第三のウォッシュコート領域による触媒作用のために最適である温度に上昇し得る。
【００３１】
一般に、第一のウォッシュコート領域は、第一のウォッシュコート層を含むか、又はからなる。第一のウォッシュコート層は、基材上に直接的に配置され得る（すなわち直接的に担持され得る）。
【００３２】
第一のウォッシュコート領域は、第一のウォッシュコートゾーンを含み得、又はからなり得る。第一のウォッシュコートゾーンは、第一のウォッシュコート層を含み得、又はからなり得る。そのため、第一のウォッシュコートゾーンは、第一のウォッシュコート層の全体若しくは全長を含むか、又はからなる。
【００３３】
第一のウォッシュコートゾーンは、第一のウォッシュコート層及び第四のウォッシュコート層を含み得、又はからなり得る、該第四のウォッシュコート層は第一のウォッシュコート層上に配置される。そのため、第一のウォッシュコートゾーンは、第一のウォッシュコート層の全体又は全長、及び、第四のウォッシュコート層の全体又は全長を含むか、又はからなる。
【００３４】
第一のウォッシュコート領域は、第一のウォッシュコート層の一部若しくは一部分を含み得、又はからなり得る（図３及び４における（１）及び（６）を参照）。第一のウォッシュコート層の部は、第一のウォッシュコート層の部長さ（例えば、全体又は全長ではない）である。
【００３５】
第一のウォッシュコート領域が第一のウォッシュコート層の一部を含むか又はからなるとき、典型的には、第一のウォッシュコート層と第三のウォッシュコート層との間に重なりがある（例えば、下記のように定義される第三のウォッシュコート層）。
【００３６】
付加的又は代替的には、第一のウォッシュコート領域が第一のウォッシュコート層の一部を含むか又はからなるとき、第一のウォッシュコート領域又は第一のウォッシュコート層の部は、ＰＧＭゾーンを含み得る。第一のウォッシュコート層の部（すなわち、それは第一のウォッシュコート領域を形成する部）は、ＰＧＭゾーン並びに第一のウォッシュコート層の隣接部分又は部分を含み得、又はからなり得る（すなわち、第一のウォッシュコート層の部又は部分は、基材上でＰＧＭゾーンに隣接する）。ＰＧＭゾーンは、本発明の第一の方法態様により調製され得る。ＰＧＭゾーンは、酸化触媒の残部より高い活性のような、炭化水素に対する高い酸化活性を提供するために処方され得る。
【００３７】
ＰＧＭゾーンの長さは、典型的には、第一のウォッシュコート領域の長さ又は第一のウォッシュコート層の部（すなわち、それは第一のウォッシュコート領域を形成する）より短い。そのため、第一のウォッシュコート領域又は第一のウォッシュコート層の部分は、ＰＧＭゾーンと、第一のウォッシュコート層の隣接部又は部分とに細分化され得る。
【００３８】
一般的に、ＰＧＭゾーンは、基材の入口端にあるか又は隣接する。ＰＧＭは、好ましくは、第一のウォッシュコート層の隣接部又は部分の上流である。
【００３９】
第一のウォッシュコート領域は、第一のウォッシュコート層及び第四のウォッシュコート層を含み得、該第四のウォッシュコート層は、第一のウォッシュコート層上に配置される。第一のウォッシュコート領域が第一のウォッシュコート層及び第四のウォッシュコート層を含むとき、好ましくは、第一のウォッシュコート領域は、第一のウォッシュコート層の一部又は一部分と第四のウォッシュコート層の一部又は一部分とを含み、該第四のウォッシュコート層の部は、第一のウォッシュコート層の部分上に配置される。第一のウォッシュコート層の部は、第一のウォッシュコート層の部長さ（例えば、全体又は全長ではない）である。第四のウォッシュコート層の部は、第四のウォッシュコート層の部長さ（例えば、全体又は全長ではない）である。
【００４０】
一般に、第一のウォッシュコート領域又は第一のウォッシュコートゾーンは、基材の長さ（すなわち、軸長Ｌ）より短い長さを有する。第一のウォッシュコート領域又は第一のウォッシュコートゾーンは、基材の長さの少なくとも５％の長さを有することが好ましい。第一のウォッシュコート領域又は第一のウォッシュコートゾーンは、基材の長さの１０から８０％の長さを典型的に有し、好ましくは、２０から７０％であり、基材の長さの４０から６０％のように、より好ましくは基材の長さの３０から６０％である。
【００４１】
第一のウォッシュコート領域又は第一のウォッシュコートゾーンは、基材の長さの５０％より短いか若しくは等しいことが一般に好ましく、好ましくは基材の長さの５０％より短く、より好ましくは基材の長さの３０％より短い。そのため、第一のウォッシュコート領域又は第一のウォッシュコートゾーンは、基材の長さの１０から５０％の長さを好ましくは有し、より好ましくは基材の長さの１５から４５％であり、基材の長さの２０から４０％のように、更により好ましくは基材の長さの２５から３５％である。
【００４２】
第一のウォッシュコート領域又は第一のウォッシュコート層の部分がＰＧＭゾーンを含むとき、ＰＧＭゾーンの長さは、典型的に基材の長さの１から２５％、好ましくは基材の長さの２．５から２０％（例えば、基材の長さの２．５から７．５％）であり、より好ましくは基材の長さの５から１５％（例えば、基材の長さの５から１０％）である。
【００４３】
ＰＧＭゾーンは、０．５から２インチ（１２．７から５０．８１ｍｍ）の長さを有し得る。ＰＧＭゾーンは、０．５から１．５インチ又は０．６から１．７５インチのように、０．５から１．７５インチの長さを有することが好ましく、より好ましくは０．７５から１．２５インチである。典型的には、ＰＧＭゾーンは、約又はほぼ１インチ（２．５４ｃｍ）の長さを有する。
【００４４】
一般に、第一のウォッシュコート領域又は第一のウォッシュコートゾーンは、基材の入口端に配置されるか又は隣接する。
【００４５】
第一のウォッシュコート領域、第一のウォッシュコートゾーン又は第一のウォッシュコート層は、第一の白金族金属（ＰＧＭ）を含む。第一のウォッシュコート領域中のＰＧＭだけが第一のＰＧＭであることが好ましい。
【００４６】
第一のＰＧＭは、白金、パラジウム並びに白金及びパラジウムの組合せからなる群から典型的に選択される。第一のＰＧＭは、白金であり得る（例えば、白金のみ）。第一のＰＧＭは、パラジウムであり得る（例えば、パラジウムのみ）。第一のＰＧＭは、白金及びパラジウムの組合せであり得る（例えば、白金及びパラジウムのみ）。
【００４７】
一般的に、（例えば、第一のウォッシュコート領域、ゾーン又は層の）第一のＰＧＭの総ローディングは、（例えば、第三のウォッシュコート領域、ゾーン又は層の）第三のＰＧＭの総ローディングより大きい。
【００４８】
第一のウォッシュコート領域は、５から３００ｇ ｆｔ−３の第一のＰＧＭの総ローディングを典型的に有する。好ましくは、第一のＰＧＭの総ローディングは１０から２５０ｇ ｆｔ−３、より好ましくは１５から２００ｇ ｆｔ−３（例えば、１５から１００ｇ ｆｔ−３）、なおより好ましくは２０から１５０ｇ ｆｔ−３（例えば、２０から７５ｇ ｆｔ−３）、及び更により好ましくは２５から１００ｇ ｆｔ−３である。第一のウォッシュコート領域が第一のウォッシュコート層又は第一のウォッシュコートゾーンを含むか又はからなるとき、好ましくは、第一のウォッシュコート層又は第一のウォッシュコートゾーンは、５から３００ｇ ｆｔ−３の第一のＰＧＭの総ローディングを有する。好ましくは、第一のＰＧＭの総ローディングは、１０から２５０ｇ ｆｔ−３、より好ましくは１５から２００ｇ ｆｔ−３（例えば、１５から１００ｇ ｆｔ−３）、なおより好ましくは２０から１５０ｇ ｆｔ−３（例えば、２０から７５ｇ ｆｔ−３）、及び更により好ましくは２５から１００ｇ ｆｔ−３である。
【００４９】
第一のＰＧＭが白金及びパラジウムの組合せであるとき、典型的には、第一のウォッシュコート領域、第一のウォッシュコートゾーン又は第一のウォッシュコート層は、３．５：１から１：３．５（例えば、３：１から１：３）、好ましくは２：１から１：２、及びより好ましくは１．５：１から１：１．５（例えば、約１：１）の白金の総質量のパラジウムの総質量に対する比を含む。
【００５０】
第一のＰＧＭが白金及びパラジウムの組合せであるとき、第一のウォッシュコート領域、第一のウォッシュコートゾーン又は第一のウォッシュコート層は、パラジウムの総質量より大きいか若しくは等しい白金の総質量を含む（例えば、白金の総質量のパラジウムの総質量に対する比は、≧１：１である）。
【００５１】
有利なライトオフ活性は、パラジウムの総質量が第一のウォッシュコート領域において白金の総質量より大きいか又は等しいときに得られ得る。より好ましくは、白金の総質量のパラジウムの総質量に対する比は、３．５：１から１：１（例えば、３．５：１から１．１：１）、好ましくは３：１から１．２５：１、及びより好ましくは２．５：１から１．５：１である。
【００５２】
第一のＰＧＭがパラジウム、又は白金及びパラジウムの組合せであるとき、第一のウォッシュコート領域、第一のウォッシュコートゾーン又は第一のウォッシュコート層は、金を含んでもよい。第一のウォッシュコート領域、第一のウォッシュコートゾーン又は第一のウォッシュコート層は、パラジウム−金合金を含んでもよい（例えば、第一の白金族金属のパラジウムは、金との合金として存在してもよい）。金（Ａｕ）を含む触媒は、国際公開第２０１２／１２０２９２号に記載の方法を用いて調製され得る。
【００５３】
第一のウォッシュコート領域、第一のウォッシュコートゾーン又は第一のウォッシュコート層が、パラジウム−金合金のように、金を含むとき、一般に、第一のウォッシュコート領域、第一のウォッシュコートゾーン又は第一のウォッシュコート層は、９：１から１：９、好ましくは５：１から１：５、及びより好ましくは２：１から１：２である、パラジウム（Ｐｔ）の総質量の金（Ａｕ）の総質量に対する比を含む。
【００５４】
ＰＧＭゾーンは、白金、パラジウム及びその組合せからなる群から選択される白金族金属（ＰＧＭ）を典型的に含む。第一のＰＧＭの定義は、ＰＧＭゾーンの白金族金属（ＰＧＭ）を含む。
【００５５】
ＰＧＭゾーンは、第一のウォッシュコート領域の残部（すなわち、第一のウォッシュコート層の隣接部）と異なるＰＧＭの総量（例えば、総ローディング）を含む。ＰＧＭゾーンは、第一のウォッシュコート領域の残部より大きいＰＧＭの総量（例えば、総ローディング）を有する。
【００５６】
ＰＧＭゾーン中の白金（Ｐｔ）の総ローディングは、第一のウォッシュコート領域の残部（すなわち、第一のウォッシュコート層の隣接部）中の白金（Ｐｔ）の総ローディングより大きいことが好ましい。より好ましくは、ＰＧＭゾーン中のパラジウム（Ｐｄ）の総ローディングは、第一のウォッシュコート領域の残部（すなわち、第一のウォッシュコート層の隣接部）中のパラジウム（Ｐｄ）の総ローディングより小さい。
【００５７】
ＰＧＭゾーンが、白金（Ｐｔ）及びパラジウム（Ｐｄ）を含むとき、典型的には、白金（Ｐｔ）のパラジウム（Ｐｄ）に対する重量比は、≧１：１である。白金（Ｐｔ）のパラジウム（Ｐｄ）に対する重量比は、≧１．１：１であることが好ましく、より好ましくは≧１．２５：１であり、≧１．７５：１（例えば、≧２：１）のように、特に≧１．５：１、及びなおより好ましくは≧２．５：１（例えば、≧５：１）である。そのため、ＰＧＭゾーンは、１０：１から１：１（例えば、２：１から１．１：１又は７．５：１から５：１）、より好ましくは８：１から１．２５：１（例えば、７：１から１．５：１）であり、及びなおより好ましくは６：１から２．５：１の重量比で白金（Ｐｔ）並びにパラジウム（Ｐｄ）を典型的に含む。
【００５８】
典型的には、第一の担体物質は、耐火性金属酸化物を含むか又はから実質的になる。ディーゼルエンジンのための酸化触媒中の担体材料としての使用のために適する耐火性金属酸化物は、当該技術分野で周知である。耐火性金属酸化物は、アルミナ、シリカ、チタニア、ジルコニア、セリア及びそれらの二つ以上の混合又は複合酸化物からなる群から選択され得る。耐火性金属酸化物は、アルミナ、シリカ及びその混合又は複合酸化物から選択されることが好ましい。より好ましくは、耐火性金属酸化物は、アルミナ及びシリカ−アルミナから選択される。更により好ましくは、耐火性金属酸化物は、アルミナである。
【００５９】
第一のＰＧＭがパラジウム、又は白金及びパラジウムの組合せであるとき、第一の担体材料は、セリウム酸化物、特にセリア（ＣｅＯ２）又はセリア−ジルコニア（ＣｅＯ２−ＺｒＯ２）を含んでも、含まなくてもよく、又はからなっても、ならなくてもよい。
【００６０】
一般的に、第一のＰＧＭは、第一の担体材料上に配置又は担持される。第一のウォッシュコート領域、第一のウォッシュコートゾーン又は第一のウォッシュコート層が金を含むとき、金又はパラジウム−金合金は、第一の担体材料上に配置又は担持されてもよい。例えば、第一のＰＧＭ及び／若しくは金は、第一の担体材料上に分散され得、並びに／又は第一の担体材料中に含浸され得る。
【００６１】
第一のウォッシュコート領域、第一のウォッシュコートゾーン又は第一のウォッシュコート層は、０．２５から５ｇ ｉｎ−３、０．７５から３ｇ ｉｎ−３のように、好ましくは０．５から４ｇ ｉｎ−３、１．２５から２．０ｇ ｉｎ−３のように、より好ましくは１．０から２．５ｇ ｉｎ−３の総ウォッシュコートローディングを典型的に含む。
【００６２】
第一のウォッシュコート領域、第一のウォッシュコートゾーン又は第一のウォッシュコート層は、炭化水素吸着剤を更に含み得る。炭化水素吸着剤は、ゼオライト、活性炭、多孔性グラファイト及びそれらの二つ以上の組合せから選択され得る。炭化水素吸着剤は、ゼオライトであることが好ましい。
【００６３】
第一のウォッシュコート領域、第一のウォッシュコートゾーン又は第一のウォッシュコート層が炭化水素吸着剤を含むとき、典型的には、炭化水素吸着剤の総量は、０．０５から３．００ｇ ｉｎ−３であり、特に０．１０から２．００ｇ ｉｎ−３（例えば、０．２から０．８ｇ ｉｎ−３）である。
【００６４】
第一のウォッシュコート領域、第一のウォッシュコートゾーン若しくは第一のウォッシュコート層は、アルカリ土類金属を含んでも、含まなくてもよい。
【００６５】
典型的に、アルカリ土類金属は、マグネシウム（Ｍｇ）、カルシウム（Ｃａ）、ストロンチウム（Ｓｒ）、バリウム（Ｂａ）又はそれらの二つ以上の組合せを含む。アルカリ土類金属は、カルシウム（Ｃａ）、ストロンチウム（Ｓｒ）又はバリウム（Ｂａ）であることが好ましくは、より好ましくはストロンチウム（Ｓｒ）又はバリウム（Ｂａ）、及び最も好ましくはアルカリ土類金属はバリウム（Ｂａ）を含む。
【００６６】
典型的には、アルカリ土類金属の量は、０．０７から３．７５ｍｏｌ ｆｔ−３、特に０．１から３．０ｍｏｌ ｆｔ−３、０．３から２．２５ｍｏｌ ｆｔ−３のように、より好ましくは０．２から２．５ｍｏｌ ｆｔ−３（例えば、０．２５から１．０ｍｏｌ ｆｔ−３）、特に０である。０．３５から１．８５ｍｏｌ ｆｔ−３、好ましくは０．４から１．５ｍｏｌ ｆｔ−３、より好ましくは０．５から１．２５ｍｏｌ ｆｔ−３である。
【００６７】
第一のウォッシュコート領域、第一のウォッシュコートゾーン又は第一のウォッシュコート層がアルカリ土類金属を更に含むとき、第一の担体材料は、ヘテロ原子成分でドープされたアルミナを含んでも、含まなくてもよく、又はから実質的になっても、ならなくてもよい。ヘテロ原子成分は、シリコン、マグネシウム、バリウム、ランタン、セリウム、チタン若しくはジルコニウム又はそれらの二つ以上の組合せを典型的に含む。ヘテロ原子成分は、シリコンの酸化物、マグネシウムの酸化物、バリウムの酸化物、ランタンの酸化物、セリウムの酸化物、チタンの酸化物若しくはジルコニウムの酸化物を含んでもよく又はから実質的になってもよい。より好ましくは、ヘテロ原子成分でドープされたアルミナは、シリカでドープされたアルミナ又はマグネシウムの酸化物でドープされたアルミナである。更により好ましくは、ヘテロ原子成分でドープされたアルミナは、シリカでドープされたアルミナである。ヘテロ原子成分でドープされたアルミナは、当該技術分野で既知である方法により、又は、例えば、米国特許５０４５５１９号に記載の方法により調製され得る。
【００６８】
第一のウォッシュコート領域、第一のウォッシュコートゾーン又は第一のウォッシュコート層は、第一のＰＧＭ、第一の担体材料及びアルカリ土類金属成分から実質的になり得る。第一のウォッシュコート領域、第一のウォッシュコートゾーン又は第一のウォッシュコート層は、第一のＰＧＭ及び第一の担体材料から好ましくは実質的になる。
【００６９】
第二のウォッシュコート領域は、第一のウォッシュコート領域に隣接する。第二のウォッシュコート領域は、（ｉ）第三のウォッシュコート領域に隣接（例えば、直接隣接）するか、又は（ｉｉ）第二のウォッシュコート領域が第三のウォッシュコート領域上に配置されるかのいずれかである。
【００７０】
本発明の触媒に入る排ガスは、第三のウォッシュコート領域の前に、第二のウォッシュコート領域に一般に接触する。第二のウォッシュコート領域は、第一のウォッシュコート領域のための「スタビライザ（stabilizer）」として作用する。第二のウォッシュコート領域は、第一のウォッシュコート領域の酸化反応の幾つか又は全てを行うという意味で「スタビライザ（stabilizer）」として作用するが、第二のウォッシュコート領域は、第一のウォッシュコート領域よりも、ＨＣ及び／又はＣＯについての高いライトオフ温度を有してもよい。これは、ＨＣ及び／又はＣＯの酸化が、より高い排ガス温度において続けられることを保証し、それは、付加的な発熱を生じ得る。
【００７１】
第二のウォッシュコート領域は、二つの他の機能も提供し得る：（１）特に、第二のＰＧＭが白金だけのとき、ＮＯをＮＯ２に酸化すること、及び／又は（２）特に、第三のウォッシュコート領域の第三のＰＧＭがパラジウムを含むとき、第三のウォッシュコート領域をディーゼル燃料中の硫黄若しくはその酸化物により被毒されることから保護すること。白金は、一般に、硫黄による被毒に対してパラジウムよりも抵抗力がある。白金は、優れたＮＯ酸化活性も示す。例えば、第二のＰＧＭが白金であるとき（すなわち、白金のみ）、それは、より高い温度で生じる硫黄被毒から第三のウォシュコート領域を保護し、それにより、全体として酸化触媒の硫黄耐性を改善する。
【００７２】
一般に、第二のウォッシュコート領域は、第一のウォッシュコート領域に対して、異なる組成（すなわち、異なる全体組成）を有する。
【００７３】
典型的には、第二のウォッシュコート領域は、基材の長さ（すなわち、軸長Ｌ）より短い長さを有する。第二のウォッシュコート領域は、基材の長さの少なくとも１０％の長さを有することが好ましく、基材の長さの少なくとも２０％のように、より好ましくは、基材の長さの少なくとも１５％である。
【００７４】
第二のウォッシュコート領域は、基材の長さの１５から６０％のように、基材の長さの１０から７０％の長さ（例えば、４０から７０％）を有し得、特に、基材の長さの２０から５０％、好ましくは基材の長さの３０から４０％である。
【００７５】
第二のウォッシュコート領域は、第二のウォッシュコートゾーンを含み得、又はからなり得る。
【００７６】
第二のウォッシュコート領域は、第二のウォッシュコート層を含み得、又はからなり得る。
【００７７】
第二のウォッシュコート領域、第二のウォッシュコートゾーン又は第二のウォッシュコート層は、第一のウォッシュコート領域に典型的に接するか若しくは連続する。
【００７８】
第二のウォッシュコート領域は、第二の白金族金属（ＰＧＭ）を含む。第二のウォッシュコート領域中のＰＧＭだけが第二のＰＧＭであることが好ましい。
【００７９】
典型的には、第二のＰＧＭは、白金、パラジウム並びに白金及びパラジウムの組合せからなる群から選択される。第二のＰＧＭは、白金であり得る（例えば、白金のみ）。第二のＰＧＭは、パラジウムであり得る（例えば、パラジウムのみ）。第二のＰＧＭは、白金及びパラジウムの組合せであり得る（例えば、白金及びパラジウムのみ）。
【００８０】
第二のウォッシュコート領域は、５から３００ｇ ｆｔ−３の第二のＰＧＭの総ローディングを典型的に有する。好ましくは第二のＰＧＭの総ローディングは、１０から２５０ｇ ｆｔ−３、より好ましくは１５から２００ｇ ｆｔ−３（例えば、１５から１００ｇ ｆｔ−３）、なおより好ましくは２０から１５０ｇ ｆｔ−３（例えば、２０から７５ｇ ｆｔ−３）、及び更により好ましくは２５から１００ｇ ｆｔ−３である。第二のウォッシュコート領域が、第二のウォッシュコート層若しくは第二のウォッシュコートゾーンを含むか又はからなるとき、好ましくは、第二のウォッシュコート層又は第二のウォッシュコートゾーンは、１０から２５０ｇ ｆｔ−３、より好ましくは１５から２００ｇ ｆｔ−３（例えば、１５から１００ｇ ｆｔ−３）、２５から１００ｇ ｆｔ−３のように、なおより好ましくは２０から１５０ｇ ｆｔ−３（例えば、２０から７５ｇ ｆｔ−３）の第二のＰＧＭの総ローディングを有する。
【００８１】
一般に、第二のＰＧＭが白金及びパラジウムの組合せであるとき、第二のウォッシュコート領域、第二のウォッシュコートゾーン又は第二のウォッシュコート層は、１０：１から１：１０（例えば、７．５：１から１：７．５）、好ましくは５：１から１：５（例えば、３：１から１：３）であり、及びより好ましくは２．５：１から１：２．５（例えば、２：１から１：２）である白金の総質量のパラジウムの総質量に対する比を含む。
【００８２】
第二のＰＧＭがパラジウム、又は白金及びパラジウムの組合せであるとき、第二のウォッシュコート領域、第二のウォッシュコートゾーン又は第二のウォッシュコート層は、金を含み得る。第二のウォッシュコート領域、第二のウォッシュコートゾーン又は第二のウォッシュコート層は、パラジウム−金合金を含み得る（例えば、第二のＰＧＭのパラジウムは、金との合金であり得る）。
【００８３】
第二のウォッシュコート領域、第二のウォッシュコートゾーン又は第二のウォッシュコート層は、パラジウム−金合金のように、金を含むとき、一般に、第二のウォッシュコート領域、第二のウォッシュコートゾーン又は第二のウォッシュコート層は、９：１から１：９、好ましくは５：１から１：５、及びより好ましくは２：１から１：２であるパラジウム（Ｐｔ）の総質量の金（Ａｕ）の総質量に対する比を含む。
【００８４】
典型的には、第二の担体物質は、耐火性金属酸化物を含むか又はから実質的になる。耐火性金属酸化物は、アルミナ、シリカ、チタニア、ジルコニア、セリア及びそれらの二つ以上の混合又は複合酸化物からなる群から選択され得る。耐火性金属酸化物は、アルミナ、シリカ及びその混合又は複合酸化物から選択されることが好ましい。より好ましくは、耐火性金属酸化物は、アルミナ及びシリカ−アルミナから選択される。更により好ましくは、耐火性金属酸化物は、アルミナである。
【００８５】
一般的に、第二のＰＧＭは、第二の担体材料上に配置又は担持される。第二のウォッシュコート領域、第二のウォッシュコートゾーン又は第二のウォッシュコート層が金を含むとき、金若しくはパラジウム−金合金は、第二の担体材料上に配置又は担持され得る。例えば、第二のＰＧＭ及び／若しくは金は、第二の担体材料上に分散され得、並びに／又は第二の担体材料中に含浸され得る。
【００８６】
第二のＰＧＭがパラジウム、又は白金及びパラジウムの組合せであるとき、第二の担体材料は、セリウム酸化物、特にセリア（ＣｅＯ２）若しくはセリア−ジルコニア（ＣｅＯ２−ＺｒＯ２）を含んでも、含まなくてもよく、又はからなっても、ならなくてもよい。
【００８７】
第二のウォッシュコート領域、第二のウォッシュコートゾーン又は第二のウォッシュコート層は、０．２５から５ｇ ｉｎ−３、０．７５から３ｇ ｉｎ−３のように、好ましくは０．５から４ｇ ｉｎ−３、１．２５から２．０ｇ ｉｎ−３のように、より好ましくは１．０から２．５ｇ ｉｎ−３の総ウォッシュコートローディングを典型的に含む。
【００８８】
第二のウォッシュコート領域、第二のウォッシュコートゾーン又は第二のウォッシュコート層は、炭化水素吸着剤を更に含み得る。炭化水素吸着剤は、ゼオライト、活性炭、多孔性グラファイト及びそれらの二つ以上の組合せから選択され得る。炭化水素吸着剤は、ゼオライトであることが好ましい。
【００８９】
第二のウォッシュコート領域、第二のウォッシュコートゾーン又は第二のウォッシュコート層が炭化水素吸着剤を含むとき、典型的には、炭化水素吸着剤の総量は、０．０５から３．００ｇ ｉｎ−３、特に０．１０から２．００ｇ ｉｎ−３、より好ましくは０．２から０．８ｇ ｉｎ−３である。
【００９０】
第二のウォッシュコート領域、第二のウォッシュコートゾーン又は第二のウォッシュコート層は、アルカリ土類金属を含んでも、含まなくてもよい。
【００９１】
典型的には、アルカリ土類金属は、マグネシウム（Ｍｇ）、カルシウム（Ｃａ）、ストロンチウム（Ｓｒ）、バリウム（Ｂａ）又はそれらの二つ以上の組合せを含む。アルカリ土類金属は、カルシウム（Ｃａ）、ストロンチウム（Ｓｒ）又はバリウム（Ｂａ）を含むことが好ましく、より好ましくはストロンチウム（Ｓｒ）若しくはバリウム（Ｂａ）、並びに最も好ましくはアルカリ土類金属はバリウム（Ｂａ）を含む。
【００９２】
典型的には、アルカリ土類金属の量は、０．０７から３．７５ｍｏｌ ｆｔ−３、特に０．１から３．０ｍｏｌ ｆｔ−３、より好ましくは、０．２から２．５ｍｏｌ ｆｔ−３（例えば、０．２５から１．０ｍｏｌ ｆｔ−３）、０．３から２．２５ｍｏｌ ｆｔ−３のように、特に０、０．３５から１．８５ｍｏｌ ｆｔ−３、好ましくは０．４から１．５ｍｏｌ ｆｔ−３、より好ましくは０．５から１．２５ｍｏｌ ｆｔ−３である。
【００９３】
第二のウォッシュコート領域、第二のウォッシュコートゾーン又は第二のウォッシュコート層がアルカリ土類金属を更に含むとき、第二の担体材料は、ヘテロ原子成分でドープされたアルミナを含んでも、含まなくてもよく、又はから実質的になっても、ならなくてもよい。ヘテロ原子成分は、シリコン、マグネシウム、バリウム、ランタン、セリウム、チタン若しくはジルコニウム又はそれらの二つ以上の組合せを典型的に含む。ヘテロ原子成分は、シリコンの酸化物、マグネシウムの酸化物、バリウムの酸化物、ランタンの酸化物、セリウムの酸化物、チタンの酸化物若しくはジルコニウムの酸化物を含んでもよく又はから実質的になる。より好ましくは、ヘテロ原子成分でドープされたアルミナは、シリカでドープされたアルミナ又はマグネシウムの酸化物でドープされたアルミナである。更により好ましくは、ヘテロ原子成分でドープされたアルミナは、シリカでドープされたアルミナである。
【００９４】
第二のウォッシュコート領域、第二のウォッシュコートゾーン又は第二のウォッシュコート層は、第二の担体材料及びアルカリ土類金属成分から実質的になり得る。第二のウォッシュコート領域、第二のウォッシュコートゾーン又は第二のウォッシュコート層は、第二のＰＧＭ及び第二の担体材料から好ましくは実質的になる。
【００９５】
一般的には、第三のウォッシュコート領域は、基材上に直接的に配置される（すなわち直接的に担持される）。これは、第三のウォッシュコート領域が基材の表面と接触していることを意味する。基材の表面と第三のウォッシュコート領域との間に中間のウォッシュコート領域がないことが好ましい。
【００９６】
第三のウォッシュコート領域は、典型的には、第一のウォッシュコート領域の下流である（すなわち、第三のウォッシュコート領域は、第一のウォッシュコート領域から入口端よりも基材の出口端に近い）。酸化触媒に入る排ガスは、第三のウォッシュコート領域に接触する前に、第一のウォッシュコート領域（と第二のウォッシュコート領域との両方）に接触するだろう。
【００９７】
酸化触媒に入る排ガスは、第一及び第二のウォッシュコート領域に接触する後に、第三のウォッシュコート領域に一般に接触する。第一及び第二のウォッシュコート領域は、ＨＣｓ及びＣＯを酸化することにより熱を有利に生じ、それは、排ガスの温度及び第三のウォッシュコート領域をＮＯ酸化についてのそのライトオフ温度まで上昇し得る。
【００９８】
一般に、第三のウォッシュコート領域は、第二のウォッシュコート領域に対して異なる組成（すなわち、異なる全体組成）を有する。第三のウォッシュコート領域は、第一及び第二のウォッシュコート領域の両方に対して異なる組成（すなわち、異なる全体組成）を有することが好ましい。
【００９９】
第三のウォッシュコート領域は、第三のウォッシュコート層を含み得、又はからなり得る。
【０１００】
第三のウォッシュコート領域は、第三のウォッシュコートゾーンを含み得、又はからなり得る。第三のウォッシュコートゾーンは、第三のウォッシュコート層を含み得、又はからなり得る。そのため、第三のウォッシュコートゾーンは、第三のウォッシュコート層の全体若しくは全長を含むか又はからなる。
【０１０１】
第三のウォッシュコート領域は、第三のウォッシュコート層の一部若しくは部分を含み得、又はからなり得る（図３並びに４における、（３）及び（７）を参照）。第三のウォッシュコート層の部は、第三のウォッシュコート層の部長さ（例えば、全体又は全長ではない）である。第三のウォッシュコート領域が、第三のウォッシュコート層の一部又は一部分を含むか、又はからなるとき、典型的には、第一のウォッシュコート層と第三のウォッシュコート層との間に重なりがある。
【０１０２】
第三のウォッシュコート領域は、第三の白金族金属（ＰＧＭ）を含む。第三のウォッシュコート領域中のＰＧＭだけが第三のＰＧＭであることが好ましい。
【０１０３】
典型的には、第三のＰＧＭは、白金、パラジウム、並びに白金及びパラジウムの組合せからなる群から選択される。第三のＰＧＭは、白金であってもよい（例えば、白金のみ）。第三のＰＧＭは、パラジウムであってもよい（例えば、パラジウムのみ）。第三のＰＧＭは、白金及びパラジウムの組合せであってもよい（例えば、白金及びパラジウムのみ）。
【０１０４】
第三のウォッシュコート領域は、５から３００ｇ ｆｔ−３の第三のＰＧＭの総ローディングを典型的に有する。好ましくは、第三のＰＧＭの総ローディングは、７．５から２５０ｇ ｆｔ−３、より好ましくは１０から２００ｇ ｆｔ−３（例えば、１５から１００ｇ ｆｔ−３）、なおより好ましくは、１５から１５０ｇ ｆｔ−３（例えば、２０から７５ｇ ｆｔ−３）、及び更により好ましくは、２５から１００ｇ ｆｔ−３である。第三のウォッシュコート領域が、第三のウォッシュコート層若しくは第三のウォッシュコートゾーンを含むか又はからなるとき、好ましくは、第三のウォッシュコート層又は第三のウォッシュコートゾーンは、１０から２５０ｇ ｆｔ−３、より好ましくは１５から２００ｇ ｆｔ−３（例えば、１５から１００ｇ ｆｔ−３）、なおより好ましくは２０から１５０ｇ ｆｔ−３（例えば、２０から７５ｇ ｆｔ−３）及び更により好ましくは２５から１００ｇ ｆｔ−３の第二のＰＧＭの総ローディングを有する。
【０１０５】
一般に、第三のＰＧＭが白金及びパラジウムの組合せであるとき、第三のウォッシュコート領域、第三のウォッシュコートゾーン又は第三のウォッシュコート層は、１０：１から１：１０（例えば、７．５：１から１：７．５）、好ましくは５：１から１：５（例えば、３：１から１：３）、及びより好ましくは２．５：１から１：２．５（例えば、２：１から１：２）の白金の総質量のパラジウムの総質量に対する比を含む。
【０１０６】
第三のＰＧＭが白金及びパラジウムの組合せであるとき、第三のウォッシュコート領域、第三のウォッシュコートゾーン若しくは第三のウォッシュコート層は、パラジウムの総質量より大きいか又は等しい白金の総質量を含む（例えば、白金の総質量のパラジウムの総質量に対する比は、≧１：１である）。より好ましくは、白金の総質量のパラジウムの総質量に対する比は、１０：１から１：１（例えば、７．５：１から１．１：１）、好ましくは５：１から１．２５：１、及びより好ましくは２．５：１から１．５：１である。
【０１０７】
第三のＰＧＭがパラジウム、又は白金及びパラジウムの組合せであるとき、第三のウォッシュコート領域、第三のウォッシュコートゾーン又は第三のウォッシュコート層は、金を含んでもよい。第三のウォッシュコート領域、第三のウォッシュコートゾーン又は第三のウォッシュコート層は、パラジウム−金合金を含んでもよい（例えば、第二のＰＧＭのパラジウムは、金との合金として存在してもよい）。
【０１０８】
第三のウォッシュコート領域、第三のウォッシュコートゾーン又は第三のウォッシュコート層が、パラジウム−金合金のように、金を含むとき、一般に、第三のウォッシュコート領域、第三のウォッシュコートゾーン又は第三のウォッシュコート層は、９：１から１：９、好ましくは５：１から１：５、より好ましくは２：１から１：２の、金（Ａｕ）の総質量に対するパラジウム（Ｐｔ）の総質量の比を含む。
【０１０９】
典型的には、第三の担体物質は、耐火性金属酸化物を含むか又はから実質的になる。耐火性金属酸化物は、アルミナ、シリカ、チタニア、ジルコニア、セリア及びそれらの二つ以上の混合又は複合酸化物からなる群から選択されてもよい。耐火性金属酸化物は、アルミナ、シリカ及びその混合又は複合酸化物から選択されることが好ましい。より好ましくは、耐火性金属酸化物は、アルミナ及びシリカ−アルミナから選択される。更により好ましくは、耐火性金属酸化物は、アルミナである。
【０１１０】
第三のＰＧＭがパラジウム、又は白金及びパラジウムの組合せであるとき、第三の担体材料は、セリウム酸化物、特にセリア（ＣｅＯ２）若しくはセリア−ジルコニア（ＣｅＯ２−ＺｒＯ２）を含んでも、含まなくてもよく、あるいはからなっても、ならなくてもよい。
【０１１１】
一般的に、第三のＰＧＭは、第三の担体材料上に配置されるか又は担持される。第三のウォッシュコート領域、第三のウォッシュコートゾーン又は第三のウォッシュコート層が金を含むとき、金又はパラジウム−金合金は、第三の担体材料上に配置又は担持されてもよい。例えば、第三のＰＧＭ及び／若しくは金は、第三の担体材料上に分散され得、並びに／又は第三の担体材料中に含浸され得る。
【０１１２】
第三のウォッシュコート領域、第三のウォッシュコートゾーン又は第三のウォッシュコート層は、０．２５から５ｇ ｉｎ−３、０．７５から３ｇ ｉｎ−３のように、好ましくは０．５から４ｇ ｉｎ−３、１．２５から２．０ｇ ｉｎ−３のように、より好ましくは１．０から２．５ｇｉｎ−３の総ウォッシュコートローディングを典型的に含む。
【０１１３】
第三のウォッシュコート領域、第三のウォッシュコートゾーン又は第三のウォッシュコート層は、炭化水素吸着剤を更に含んでもよい。炭化水素吸着剤は、ゼオライト、活性炭、多孔性グラファイト及びそれらの二つ以上の組合せから選択されてもよい。炭化水素吸着剤は、ゼオライトであることが好ましい。
【０１１４】
第三のウォッシュコート領域、第三のウォッシュコートゾーン又は第三のウォッシュコート層が炭化水素吸着剤を含むとき、典型的には、炭化水素吸着剤の総量は、０．０５から３．００ｇ ｉｎ−３、特に０．１０から２．００ｇ ｉｎ−３、より好ましくは０．２から０．８ｇ ｉｎ−３である。
【０１１５】
第三のウォッシュコート領域、第三のウォッシュコートゾーン又は第三のウォッシュコート層は、アルカリ土類金属を含んでも、含まなくてもよい。
【０１１６】
典型的には、アルカリ土類金属は、マグネシウム（Ｍｇ）、カルシウム（Ｃａ）、ストロンチウム（Ｓｒ）、バリウム（Ｂａ）又はそれらの二つ以上の組合せを含む。アルカリ土類金属は、カルシウム（Ｃａ）、ストロンチウム（Ｓｒ）又はバリウム（Ｂａ）、より好ましくはストロンチウム（Ｓｒ）又はバリウム（Ｂａ）を含むことが好ましく、最も好ましくは、アルカリ土類金属はバリウム（Ｂａ）を含む。
【０１１７】
典型的には、アルカリ土類金属の量は、０．０７から３．７５ｍｏｌ ｆｔ−３、特に０．１から３．０ｍｏｌ ｆｔ−３、０．３から２．２５ｍｏｌ ｆｔ−３のように、より好ましくは０．２から２．５ｍｏｌ ｆｔ−３（例えば、０．２５から１．０ｍｏｌ ｆｔ−３）、特に０、０．３５から１．８５ｍｏｌ ｆｔ−３、好ましくは、０．４から１．５ｍｏｌ ｆｔ−３、より好ましくは０．５から１．２５ｍｏｌ ｆｔ−３である。
【０１１８】
第三のウォッシュコート領域、第三のウォッシュコートゾーン又は第三のウォッシュコート層がアルカリ土類金属を更に含むとき、第一の担体材料は、ヘテロ原子成分でドープされたアルミナを含んでも、含まなくてもよく、又はから実質的になっても、ならなくてもよい。ヘテロ原子成分は、シリコン、マグネシウム、バリウム、ランタン、セリウム、チタン若しくはジルコニウム又はそれらの二つ以上の組合せを典型的に含む。ヘテロ原子成分は、シリコンの酸化物、マグネシウムの酸化物、バリウムの酸化物、ランタンの酸化物、セリウムの酸化物、チタンの酸化物若しくはジルコニウムの酸化物を含んでもよく又はから実質的になってもよい。より好ましくは、ヘテロ原子成分でドープされたアルミナは、シリカでドープされたアルミナ又はマグネシウムの酸化物でドープされたアルミナである。更により好ましくは、ヘテロ原子成分でドープされたアルミナは、シリカでドープされたアルミナである。
【０１１９】
第三のウォッシュコート領域、第三のウォッシュコートゾーン又は第三のウォッシュコート層は、第三のＰＧＭ、第三の担体材料及びアルカリ土類金属成分から実質的になってもよい。第三のウォッシュコート領域、第三のウォッシュコートゾーン又は第三のウォッシュコート層は、第三のＰＧＭ及び第三の担体材料から好ましくは実質的になる。
【０１２０】
本発明の酸化触媒の第一の態様は、（ｉ）第三のウォッシュコート領域が第二のウォッシュコート領域に隣接する（例えば、直接的に隣接する）配置に関する。第三のウォッシュコート領域は、第二のウォッシュコート領域に接するか又は連続してもよい。典型的には、第三のウォッシュコート領域は、基材上で第二のウォッシュコート領域に隣接する（例えば、第三のウォッシュコート領域は、基材の長さに沿って第二のウォッシュコート領域の隣に配置される）。
【０１２１】
第一の酸化触媒態様では、典型的には、第二のウォッシュコート領域及び第三のウォッシュコート領域のいずれかは、基材上に直接的に配置される（すなわち、直接的に担持される）。
【０１２２】
第一の酸化触媒態様では、第二のウォッシュコート領域は、基材の入口端若しくは出口端に配置されるか又は隣接されてもよい。
【０１２３】
第三のウォッシュコート領域は、基材の出口端に典型的に配置されるか又は隣接する。
【０１２４】
一般に、第一の酸化触媒態様では、第二のＰＧＭ（例えば、第二のウォッシュコート領域又は第二のウォッシュコートゾーンにおける）の総ローディングは、第三のＰＧＭ（例えば、第三のウォッシュコート領域又は第三のウォッシュコートゾーンにおける）の総ローディングより大きい。
【０１２５】
第一の酸化触媒態様では、第二のＰＧＭ（例えば、第二のウォッシュコート領域又は第二のウォッシュコートゾーンにおける）の総ローディングは、第一のＰＧＭ（例えば、第一のウォッシュコート領域又は第一のウォッシュコートゾーンにおける）の総ローディングより典型的に大きい。
【０１２６】
典型的には、第一の酸化触媒態様では、第一のウォッシュコート領域は、上流のウォッシュコート層（例えば、ここで定義される第一のウォッシュコート層）の一部又は一部分（例えば、前部又は前部分）を含み、第二のウォッシュコート領域は、上流のウォッシュコート層の一部又は一部分（例えば、後部又は後部分）及び下流のウォッシュコート層（例えば、ここで定義される第三のウォッシュコート層）の一部又は一部分（例えば、前部又は前部分）を含み、第三のウォッシュコート領域は、下流のウォッシュコート層の一部又は一部分（例えば、後部又は後部分）を含む。この本発明の第一の酸化触媒態様は、第二のウォッシュコート領域における重なりの性質に依存する二つの触媒の配置を包含する。そのような配置は、本発明の第二の方法態様による方法を用いることより得られ得る。
【０１２７】
一般に、第一の酸化触媒態様では、第一のウォッシュコート領域、第二のウォッシュコート領域及び第三のウォッシュコート領域の長さの合計は、好ましくは、基材の長さと同じである。
【０１２８】
第二のウォッシュコート領域は、上記のように定義される長さを有してもよい。好ましくは、第二のウォッシュコート領域は、基材の長さの１０から４０％の長さを有し、基材の長さの２０から３０％のように、より好ましくは基材の長さの１５から３５％である。
【０１２９】
第一の酸化触媒態様では、第三のウォッシュコート領域は、基材の長さの１０から４０％の長さを典型的に有し、基材の長さの２０から３０％のように、より好ましくは基材の長さの１５から３５％である。
【０１３０】
第一の酸化触媒態様では、第一のウォッシュコート領域が上流のウォッシュコート層（例えば、ここで定義される第一のウォッシュコート層）の一部若しくは一部分を含むか又はからなるとき、第一のウォッシュコート領域又は上流のウォッシュコート層の一部若しくは一部分は、ＰＧＭゾーンを含んでもよい。ＰＧＭは、上記のように定義されてもよい。
【０１３１】
第一の配置では、第二のウォッシュコート領域は、下流のウォッシュコート層の前部又は前部分上に配置された（すなわち、重なっている）上流のウォッシュコート層の後部又は後部分を含み得、又はからなり得る（図３を参照）。下流のウォッシュコート層（例えば、下流のウォッシュコート層の全て又は全体）は、典型的には基材上に直接配置される。下流のウォッシュコート層の後部又は後部分は、上流のウォッシュコート層を担持しない（例えば、上流のウォッシュコート層により被覆されない又は下に横たわらない）ことが好ましい。第二の方法態様では、長さＬ１の第一のウォッシュコート（図３の（７）を参照）は、基材上に直接的に配置される第三のウォッシュコート領域の部分及び第二のウォッシュコート領域の部分を形成する。長さＬ２の第二のウォッシュコート（図３の（６）を参照）は、下地ウォッシュコート層上に配置される第一のウォッシュコート領域の部分及び第二のウォッシュコート領域の部分を形成する。第一のウォッシュコート領域の長さはＬ−Ｌ１により与えられ、第二のウォッシュコート領域の長さはＬ２＋Ｌ１ーＬにより与えられ、及び第三のウォッシュコート領域の長さはＬ−Ｌ２により与えられる。
【０１３２】
第一の配置では、（例えば、第一のウォッシュコート領域の）第一のＰＧＭは、典型的には、白金（例えば、白金だけ）である。（例えば、第三のウォッシュコート領域の）第三のＰＧＭは、好ましくは、白金及びパラジウムの組合せである。（例えば、第二のウォッシュコート領域の）第二のＰＧＭは、白金及びパラジウムの組合せである。第二のウォッシュコート領域は、第一のウォッシュコート層からの第一のＰＧＭの部及び下流のウォッシュコート層（例えば、第三のウォッシュコート層）からの第三のＰＧＭの部を含む。
【０１３３】
あるいは、第二の配置では、第二のウォッシュコート領域は、上流のウォッシュコート層の後部又は後部分上に配置された（すなわち、重なっている）下流のウォッシュコート層の前部又は前部分を含み得、又はからなり得る（図４を参照）。上流のウォッシュコート層（例えば、上流のウォッシュコート層の全て又は全体）は、典型的に基材上に直接配置される。上流のウォッシュコート層の前部又は前部分は、下流のウォッシュコート層を担持しない（例えば、下流のウォッシュコート層により被覆されない又は下に横たわらない）ことが好ましい。第二の方法態様では、長さＬ１の第一のウォッシュコート（図４の（６）を参照）は、基材上に直接的に配置される第一のウォッシュコート領域の部分及び第二のウォッシュコート領域の部分を形成する。長さＬ２の第二のウォッシュコート（図４の（７）を参照）は、下地ウォッシュコート層上に配置される第三のウォッシュコート領域の部分及び第二のウォッシュコート領域の部分を形成する。第一のウォッシュコート領域の長さは、Ｌ−Ｌ１により与えられ、第二のウォッシュコート領域の長さは、Ｌ２＋Ｌ１ーＬにより与えられ、及び第三のウォッシュコート領域の長さは、Ｌ−Ｌ１により与えられる。
【０１３４】
第二の配置では、（例えば、第一のウォッシュコート領域の）第一のＰＧＭは、典型的には、白金及びパラジウムの組合せである。（例えば、第三のウォッシュコート領域の）第三のＰＧＭは、好ましくは、白金（例えば、白金だけ）である。（例えば、第二のウォッシュコート領域の）第二のＰＧＭは、白金及びパラジウムの組合せである。
【０１３５】
第二の配置では、第一のウォッシュコート領域又は上流のウォッシュコート層は、上記のように、パラジウムの総質量より大きいか又は等しい白金の総質量を含む。
【０１３６】
本発明の酸化触媒の第一の態様は、第一のウォッシュコート領域が第一のウォッシュコートゾーンを含み、第二のウォッシュコート領域が第二のウォッシュコートゾーンを含み、及び第三のウォッシュコート領域が第三のウォッシュコートゾーンを含む酸化触媒にも関する。第一のウォッシュコート領域が第一のウォッシュコートゾーンからなり、第二のウォッシュコート領域が第二のウォッシュコートゾーンからなり、及び第三のウォッシュコート領域が第三のウォッシュコートゾーンからなることが好ましい。
【０１３７】
第二のウォッシュコートゾーンは、第一のウォッシュコートゾーンの長さより大きいか又は等しい長さを好ましくは有する。より好ましくは、第二のウォッシュコートゾーンは、第一のウォッシュコートゾーンの長さより長い長さを好ましくは有する。更により好ましくは、第二のウォッシュコートゾーンは、第一のウォッシュコートゾーン及び第三のウォッシュコートゾーンのいずれかの長さより長い長さを好ましくは有する。
【０１３８】
第一のウォッシュコートゾーンは、第一のウォッシュコート層から典型的になる。第一のウォッシュコート層と第二のウォッシュコート層との間に重なりがないことが好ましい。第一のウォッシュコートゾーンの第一のＰＧＭは、上記のように定義される。
【０１３９】
第二のウォッシュコートゾーンは、第二のウォッシュコート層（ここで定義される）のような、単一のウォッシュコート層を含み得、又はからなり得る。第二のウォッシュコートゾーンは、第二のウォッシュコート層（ここで定義される）及び第四のウォッシュコート層のような、二つのウォッシュコート層を含み得、又はからなり得、該第二のウォッシュコート層は、第四のウォッシュコート層上に配置される。
【０１４０】
第二のウォッシュコート層と第三のウォッシュコート層との間に重なりがないことが好ましい。第二のウォッシュコートゾーンが第四のウォッシュコート層を含むとき、第四のウォッシュコート層と第三のウォッシュコート層との間に重なりがないことが好ましい。
【０１４１】
第一の酸化触媒態様では、第二のウォッシュコート領域が第二のウォッシュコートゾーンを含むか又はからなるとき、好ましくは、第二のＰＧＭは、白金及びパラジウムの組合せである。第二のウォッシュコート領域が、第二のウォッシュコート層及び第四のウォッシュコート層を含むか又はからなるとき、好ましくは、第二のウォッシュコート層は、白金を含み（例えば、白金が第二のウォッシュコート層中の唯一のＰＧＭ）、第四のウォッシュコート層は、白金及びパラジウムの組合せを含む（例えば、白金及びパラジウムが第四のウォッシュコート層中の唯一のＰＧＭ）。
【０１４２】
第三のウォッシュコートゾーンは、第三のウォッシュコート層からなってもよい。
【０１４３】
第一の酸化触媒態様では、第三のウォッシュコート領域が第三のウォッシュコートゾーン若しくは第三のウォッシュコート層を含むか又はからなるとき、第三のＰＧＭは、好ましくは白金（例えば、白金だけ）である。
【０１４４】
第一のウォッシュコートゾーン、第二のウォッシュコートゾーン及び第三のウォッシュコートゾーンを含む第一の態様の酸化触媒は、本発明の第一の方法態様の方法を用いて作製され得る。第一のウォッシュコートゾーン又は第三のウォッシュコートゾーンは、方法の含浸工程（ｉｖ）により形成され得る。
【０１４５】
ＰＧＭゾーン又は第一のウォッシュコートゾーンは、本発明の方法による含浸工程により形成され得る。ＰＧＭゾーン又は第一のウォッシュコートゾーンが含浸工程により形成されるとき、ＰＧＭゾーン又は第一のウォッシュコートゾーンは、Ｌ３により表される長さを有する。第一のウォッシュコートが含浸される場合、好ましくはＬ３＜Ｌ１である。第二のウォッシュコートゾーンは、Ｌ１−Ｌ３により表される長さを有する。第二のウォッシュコートゾーンは、残存する第一のウォッシュコートの非含浸部により形成される。第二のウォッシュコートが含浸される場合、好ましくはＬ３＜Ｌ２である。第二のウォッシュコートゾーンは、Ｌ２−Ｌ３により表される長さを有する。第二のウォッシュコートゾーンは、残存する第二のウォッシュコートの非含浸部により形成される。
【０１４６】
本発明の酸化触媒の第二の態様は、（ｉｉ）第二のウォッシュコート領域が第三のウォッシュコート領域上に配置又は担持される配置に関する。典型的には、第三のウォッシュコート領域は、第一のウォッシュコート領域に隣接する。第三のウォッシュコート領域は、基材上で第一のウォッシュコート領域に隣接する（例えば、第三のウォッシュコート領域は、基材の長さに沿って第一のウォッシュコート領域の隣に配置される）。第二のウォッシュコート領域及び第三のウォッシュコート領域は、第一のウォッシュコート領域に隣接することが好ましい。そのため、第二のウォッシュコート領域及び第三のウォッシュコート領域の両方が、基材の長さに沿って第一のウォッシュコート領域の隣に配置される。
【０１４７】
第二のウォッシュコート領域及び／若しくは第三のウォッシュコート領域は、基材の出口端に典型的に配置されるか又は隣接する。
【０１４８】
本発明の第二の酸化触媒態様では、第一のウォッシュコート領域は、第一のウォッシュコート層若しくは第一のウォッシュコートゾーンを含むか又はからなり、第二のウォッシュコート領域は、第二のウォッシュコート層を含み、並びに第三のウォッシュコート領域は、第三のウォッシュコート層を含む。第一のウォッシュコート領域が第一のウォッシュコート層又は第一のウォッシュコートゾーンからなり、第二のウォッシュコート領域が第二のウォッシュコート層からなり、及び第三のウォッシュコート領域が第三のウォッシュコート層からなることが好ましい。より好ましくは、第一のウォッシュコート領域は、第一のウォッシュコート層からなる。
【０１４９】
第一のウォッシュコート領域が、第一のウォッシュコートゾーンを含むか又はからなるとき、第一のウォッシュコートゾーンは、上記のように定義されるＰＧＭゾーンであってもよい。
【０１５０】
第一のウォッシュコート層と（ａ）第二のウォッシュコート層及び／又は（ｂ）第三のウォッシュコート層との間に重なりがないことが好ましい。
【０１５１】
典型的には、本発明の第二の酸化触媒態様では、第二のＰＧＭは、白金（例えば、白金だけ）であり、第三のＰＧＭは、パラジウム（例えば、パラジウムだけ）並びに白金及びパラジウムの組合せ（例えば、白金及びパラジウムだけ）からなる群から選択される。第三のＰＧＭは、白金及びパラジウムの組合せであることが好ましい。第一のＰＧＭは、上記のように定義される。
【０１５２】
第三のＰＧＭが、白金及びパラジウムの組合せであるとき、第三のウォッシュコート層は、１０：１から１：１０（例えば、７．５：１から１：７．５）、好ましくは５：１から１：５（例えば、３：１から１：３）、より好ましくは２．５：１から１：２．５（例えば、２：１から１：２）の白金の総質量のパラジウムの総質量に対する比を含む。
【０１５３】
第二の酸化触媒態様では、第三のウォッシュコート層の長さは、第二のウォッシュコート層の長さに等しくてもよく、より長いか又はより短くてもよい。第三のウォッシュコート層の長さは、第二のウォッシュコート層の長さとほぼ同じであることが好ましい。
【０１５４】
一般に、第二の酸化触媒態様では、第二のウォッシュコート層の長さは、基材の長さの２０から９０％までの長さであり、基材の長さの４０から７０％のように、より好ましくは基材の長さの３０から８０％であり、更により好ましくは、基材の長さの４０から６０％である。
【０１５５】
本発明の第二の酸化触媒態様では、第二のウォッシュコート層は、基材の長さの５０％より長いか又は等しい長さを有する。第二のウォッシュコート層は、基材の長さの５０から９５％の長さを好ましくは有し、基材の長さの７０から９０％のように、より好ましくは、基材の長さの６０から９２．５％であり、更により好ましくは、基材の長さの７５から８５％である。
【０１５６】
本発明の第二の酸化触媒態様では、第二のウォッシュコート層が基材の長さの５０％より長いか又は等しい長さを有するとき、好ましくは、第一のウォッシュコート領域、第一のウォッシュコートゾーン又は第一のウォッシュコート層は、基材の長さの５から５０％の長さを有し、より好ましくは基材の長さの７．５から４０％、特に基材の長さの１０から３０％、及び更により好ましくは基材の長さの１５から２５％である。
【０１５７】
第二のウォッシュコート層は、第二のウォッシュコート層の一部又は部分が基材と直接接するように、第三のウォッシュコート層の端に重なってもよい。あるいは、第二のウォッシュコート層は、第三のウォッシュコート層上に全体的に配置されてもよい。
【０１５８】
第三のウォッシュコート層は、基材の長さの５０％より長いか又は等しい長さを好ましくは有する。第三のウォッシュコート層は、基材の長さの５０から９５％の長さを好ましくは有し、より好ましくは基材の長さの６０から９２．５％であり、基材の長さの７０から９０％のように、更により好ましくは基材の長さの７５から８５％である。
【０１５９】
第二の酸化触媒態様では、第二のＰＧＭの総ローディングは、第三のＰＧＭの総ローディングより一般に大きい。しかしながら、第一のウォッシュコートゾーンが、第一のウォッシュコート層及び第四のウォッシュコート層を含むか又はからなるとき、代わりに、第三のＰＧＭの総ローディングは、第二のＰＧＭの総ローディングより大きいか又は等しく、好ましくはより大きい。第二のＰＧＭの総ローディングは、第一のウォッシュコートゾーンが、第一のウォッシュコート層及び第四のウォッシュコート層を含むか又はからなるときでさえも、第三のＰＧＭの総ローディングより大きいことが好ましい。
【０１６０】
第一のウォッシュコート領が第一のウォッシュコートゾーンを含むか又はからなるとき、第一のウォッシュコートゾーンは、第一のウォッシュコート層及び第四のウォッシュコート層を含み得、又はからなり得、該第四のウォッシュコート層は、上記のように第一のウォッシュコート層上に配置される。第一のウォッシュコート層及び第四のウォッシュコート層は、ほぼ同じ長さを典型的に有する。そのような酸化触媒は、本発明の第二の方法態様により調製されてもよい。
【０１６１】
第二の酸化触媒態様では、第一のウォッシュコートゾーンが第一のウォッシュコート層及び第四のウォッシュコート層を含むか又はからなるとき、典型的には、（例えば、第一のウォッシュコートゾーンの）第一のＰＧＭの総ローディングは、（例えば、第二のウォッシュコート層の）第二のＰＧＭ及び（例えば、第二のウォッシュコート層の）第三のＰＧＭのそれぞれの総ローディングよりも大きい。
【０１６２】
（例えば、第一の、第二の又は第三の担体材料の）各耐火性金属酸化物は、ドープされてもよい。ドーパントの包含は、第一の担体材料を熱的に安定化する。この文脈において「ドープされた（doped）」というときは、耐火性金属酸化物のバルク又はホスト格子材料が、ドーパントで置換ドープされ又は格子間ドープされる材料を指すことを理解されたい。
【０１６３】
耐火性金属酸化物がドープされるとき、ドーパントの総量は、０．１から５重量％（すなわち、耐火性酸化物の重量％）である。ドーパントの総量は、０．２５から２．５重量％であることが好ましく、より好ましくは０．５から１．５重量％（例えば、約１重量％）である。耐火性金属酸化物は、ジルコニウム（Ｚｒ）、チタニウム（Ｔｉ）、シリコン（Ｓｉ）、イットリウム（Ｙ）、ランタン（Ｌａ）、セリウム（Ｃｅ）、プラセオジム（Ｐｒ）、サマリウム（Ｓｍ）、ネオジム（Ｎｄ）及びそれらの酸化物からなる群から選択される一つ以上のドーパントでドープされてもよい。
【０１６４】
炭化水素吸着剤がゼオライトであるとき、好ましくは、各ゼオライトは、中孔ゼオライト（例えば、８つの四面体元素の最大環サイズを有するゼオライト）又は大孔ゼオライト（例えば、１０つの四面体元素の最大環サイズを有するゼオライト）である。
【０１６５】
適するゼオライト又はゼオライトの型の例は、フォージャサイト、クリノプチロライト、モルデナイト、シリカライト、フェリエライト、ゼオライトＸ、ゼオライトＹ、超安定ゼオライトＹ、ＡＥＩゼオライト、ＺＳＭ−５ゼオライト、ＺＳＭ−１２ゼオライト、ＺＳＭ−２０ゼオライト、ＺＳＭ−３４ゼオライト、ＣＨＡゼオライト、ＳＳＺ−３ゼオライト、ＳＡＰＯ−５ゼオライト、オフレタイト、ベータゼオライト又は銅ＣＨＡゼオライトを含む。各ゼオライトは、好ましくは、ＺＳＭ−５、ベータゼオライト又はＹゼオライトである。
【０１６６】
典型的には、第一のウォッシュコート領域、第一のウォッシュコートゾーン又は第一のウォッシュコート層は、ロジウムを含まない。
【０１６７】
第二のウォッシュコート領域、第二のウォッシュコートゾーン又は第二のウォッシュコート層は、ロジウムを含まなくてもよい。
【０１６８】
第三のウォッシュコート領域、第三のウォッシュコートゾーン又は第三のウォッシュコート層は、ロジウムを含まなくてもよい。
【０１６９】
一般的に、本発明の酸化触媒は、ロジウムを含んでも、含まなくてもよい。酸化触媒は、ルテニウム、ロジウム、及びイリジウムを含まないことが好ましい。
【０１７０】
本発明の酸化触媒は、一般的に、三元触媒ではない（すなわち、三元触媒活性を有さない）。特に、本発明の酸化触媒は、ＮＯＸのＮ２及びＯ２への実質的な還元を典型的に行わない。
【０１７１】
本発明の酸化触媒の更なる一般的特徴は、アルカリ金属、特に、ナトリウム又はカリウム、とりわけカリウムが存在するとき、とりわけ炭化水素吸着剤がゼオライトであるとき、好ましくは、炭化水素吸着剤だけがアルカリ金属を含むことである。本発明の酸化触媒は、アルカリ金属、特に、ナトリウム又はカリウムを含まないことが更に好ましい。
【０１７２】
本発明の酸化触媒は、アルカリ金属成分（上で定義される）及び／若しくはヘテロ原子成分でドープされたアルミナ（例えば、上で定義されるヘテロ原子成分）を含んでも、含まなくてもよい。
【０１７３】
ディーゼルの排ガスを処理するための酸化触媒を担持するための基材は、当該技術分野で周知である。基材は、複数のチャンネル（例えば、排ガスが通り流れるための）を典型的に有する。一般に、基材はセラミック材料又は金属材料である。
【０１７４】
基材は、コーディエライト（ＳｉＯ２ーＡｌ２Ｏ３ーＭｇＯ）、シリコンカーバイド（ＳｉＣ）、Ｆｅ−Ｃｒ−Ａｌ合金、Ｎｉ−Ｃｒ−Ａｌ合金若しくはステンレス鋼合金で作製されるか又は構成されることが好ましい。
【０１７５】
基材は、４から１５インチのように、２．５から１５インチまでの直径を有してもよく、６から１０インチのように、好ましくは５から１２．５インチである。
【０１７６】
基材の長さは、３から１５インチのように、典型的に２．５から１５インチであり、好ましくは４から１１インチである（例えば、５から１０インチ）。
【０１７７】
典型的には、基材は、モノリスである（ここでは基材モノリスとも呼ばれる）。そのようなモノリスは、当該技術分野で周知である。基材モノリスは、フロースルー型モノリス又はフィルタ型モノリスであってもよい。
【０１７８】
フロースルー型モノリスは、両端が開口し、それに沿って延びる複数のチャンネルを有するハニカム型モノリス（例えば、金属製又はセラミック製のハニカム型モノリス）を典型的に含む。基材がフロースルー式モノリスであるとき、本発明の酸化触媒は、典型的にはディーゼル酸化触媒（ＤＯＣ）であるか又はディーゼル酸化触媒（ＤＯＣ）としての使用のためである。
【０１７９】
フィルタ型モノリスは、一般に、複数の入口チャンネルと複数の出口チャンネルを含み、入口チャンネルは、上流端（すなわち、排気ガスの入口側）が開口し、下流端（すなわち、排気ガスの出口側）が閉塞されるか密封され、出口チャンネルは、上流端が閉塞されるか密封され、下流端が開口し、各入口チャンネルは、多孔質構造により出口チャンネルから離間されている。基材がフィルタ型モノリスである場合、本発明の酸化触媒は、典型的には触媒化スートフィルタ（ＣＳＦ）であるか又は触媒化スートフィルタ（ＣＳＦ）としての使用のためである。
【０１８０】
モノリスがフィルタ型モノリスであるとき、フィルタ型モノリスがウォールフロー型フィルタであることが好ましい。ウォールフロー型フィルタでは、各入口チャンネルが、多孔質構造の壁により出口チャンネルから交互に離間されていて、逆もまた同じである。入口チャンネルと出口チャンネルがハニカム配置に配置されていることが好ましい。ハニカム配置がある場合、入口チャンネルの垂直方向かつ側方に隣接するチャンネルが上流端で閉塞され、逆もまた同じであることが好ましい（すなわち、出口チャンネルの垂直方向かつ側方に隣接するチャンネルが下流端で閉塞される）。何れの端部から見ても、交互に閉塞され開口するチャンネル端は、チェス盤の外観を呈する。
【０１８１】
原理上は、基材は、如何なる形状又は大きさでもよい。しかしながら、基材の形状と大きさは、通常、排気ガスへの触媒中の触媒的に活性な材料の曝露を最適にするように選択される。基材は、例えば、管状、繊維状、又は粒子状の形状であり得る。適切な担持する基材の例は、モノリスのハニカムコーディエライト型の基材、モノリスのハニカムＳｉＣ型の基材、層状の繊維又は編物型の基材、発泡体型の基材、クロスフロー型の基材モノリス、金属ワイヤーメッシュ型の基材、金属多孔体型の基材、及びセラミック粒子型の基材を含む。
【０１８２】
一般的に、本発明の酸化触媒は、ディーゼル酸化触媒（ＤＯＣ）としての使用のためである。
【０１８３】
本発明は、酸化触媒及び排出制御装置を含む、排気システムも提供する。一般に、排出制御装置は、酸化触媒から分離しており（例えば、排出制御装置は、酸化触媒の基材とは別個の基材を有する）、好ましくは酸化触媒が排出制御装置の上流にある。
【０１８４】
排出制御装置は、ディーゼルパティキュレートフィルタ（ＤＰＦ）、ＮＯＸ吸着触媒（ＮＡＣ）、リーンＮＯＸ触媒（ＬＮＣ）、選択的触媒的還元（ＳＣＲ）触媒、ディーゼル酸化触媒（ＤＯＣ）、触媒化スートフィルタ（ＣＳＦ）、選択的触媒的還元フィルタ（ＳＣＲＦ（商標））触媒、及びこれらの二つ以上の組合せから選択され得る。ディーゼルパティキュレートフィルタ（ＤＰＦｓ）、ＮＯＸ吸着触媒（ＮＡＣｓ）、リーンＮＯＸ触媒（ＬＮＣｓ）、選択的触媒的還元（ＳＣＲ）触媒、ディーゼル酸化触媒（ＤＯＣｓ）、触媒化スートフィルタ（ＣＳＦｓ）及び選択的触媒的還元フィルタ（ＳＣＲＦ（商標））触媒という用語により表される排出制御装置は、全て当該技術分野で周知である。
【０１８５】
フィルタ基材を有する排出制御装置は、ディーゼルパティキュレートフィルタ（ＤＰＦ）、触媒化スートフィルタ（ＣＳＦ）及び選択的触媒的還元フィルタ（ＳＣＲＦ（商標））触媒からなる群から選択されてもよい。
【０１８６】
第一の排気システム実施態様では、排気システムは、本発明の酸化触媒（例えば、ＤＯＣとして）と、ディーゼルパティキュレートフィルタ（ＤＰＦ）又は触媒化スートフィルタ（ＣＳＦ）の何れかを含む。この実施態様は、ディーゼルエンジンからの排ガスを、ディーゼルパティキュレートフィルタ又は触媒化スートフィルタと組み合わせて処理するための酸化触媒の使用にも関する。酸化触媒の後に、ディーゼルパティキュレートフィルタ（ＤＰＦ）又は触媒化スートフィルタ（ＣＳＦ）が典型的には続く（例えば、酸化触媒が上流にある）。そのため、例えば、酸化触媒の出口は、ディーゼルパティキュレートフィルタ又は触媒化スートフィルタの入口に接続される。
【０１８７】
第二の排気システム実施態様では、排気システムは、本発明の酸化触媒（例えば、ＤＯＣ又はＮＡＣ、好ましくはＤＯＣとして）と、選択的触媒的還元（ＳＣＲ）触媒とを含む。この実施態様は、ディーゼルエンジンからの排ガスを、選択的触媒的還元フィルタ（ＳＣＲＦ（商標））触媒と組み合わせて処理するための酸化触媒の使用にも関する。本発明の酸化触媒の後に、選択的触媒的還元（ＳＣＲ）触媒が典型的に続く（例えば、酸化触媒が上流にある）。
【０１８８】
第三の排気システム実施態様は、本発明の酸化触媒（例えば、ＤＯＣとして）及び選択的触媒的還元フィルタ（ＳＣＲＦ（商標））触媒を含む。この実施態様は、ディーゼルエンジンからの排ガスを、選択的触媒的還元フィルタ（ＳＣＲＦ（商標））触媒と組み合わせて処理するための酸化触媒の使用にも関する。本発明の酸化触媒の後に、選択的触媒的還元フィルタ（ＳＣＲＦ（商標））触媒が典型的に続く（例えば、酸化触媒が上流にある）。
【０１８９】
第四の排気システム実施態様は、本発明の酸化触媒（例えば、ＤＯＣとして）と、ディーゼルパティキュレートフィルタ又は触媒化スートフィルタ（ＣＳＦ）と、選択的触媒的還元（ＳＣＲ）触媒とを含む排気システムに関する。ＤＯＣ／ＤＰＦ／ＳＣＲ又はＤＯＣ／ＣＳＦ／ＳＣＲ配置は、軽量ディーゼル車両用ための好ましい排気システムである。この実施態様は、ディーゼルエンジンからの排ガスを、ディーゼルパティキュレートフィルタ又は触媒化スートフィルタ（ＣＳＦ）のいずれかと、及び選択的触媒的還元（ＳＣＲ）触媒と組み合わせて処理するための酸化触媒の使用にも関する。酸化触媒の後に、ディーゼルパティキュレートフィルタ又は触媒化スートフィルタ（ＣＳＦ）が典型的に続く（例えば、酸化触媒が上流にある）。ＤＰＦ又はＣＳＦの後に、選択的触媒的還元（ＳＣＲ）触媒が典型的に続く（例えば、ＤＰＦ又はＣＳＦが上流にある）。
【０１９０】
第五の排気システム実施態様では、排気システムは、本発明の酸化触媒（例えば、ＤＯＣとして）と、選択的触媒的還元（ＳＣＲ）触媒と、及び触媒化スートフィルタ（ＣＳＦ）又はディーゼルパティキュレートフィルタ（ＤＰＦ）のいずれかを含む。この実施態様は、ディーゼルエンジンからの排ガスを、選択的触媒的還元（ＳＣＲ）触媒と、及び触媒化スートフィルタ（ＣＳＦ）又はディーゼルパティキュレートフィルタ（ＤＰＦ）のいずれかと組み合わせて処理するための酸化触媒の使用にも関する。本発明の酸化触媒の後に、選択的触媒的還元（ＳＣＲ）触媒が典型的に続く（例えば、酸化触媒が上流にある）。選択的触媒的還元（ＳＣＲ）触媒の後に、触媒化スートフィルタ（ＣＳＦ）又はディーゼルパティキュレートフィルタ（ＤＰＦ）が典型的に続く（例えば、酸化触媒が上流にある）。
【０１９１】
排気システムがＤＰＦ又はＣＳＦを含むとき、排気システムは、ＤＰＦ又はＣＳＦを再生温度に加熱するための方法を含んでもよい。付加的な熱は、ＤＰＦ又はＣＳＦの能動的な再生のために求められ得る。ＤＰＦ又はＣＳＦを再生温度に加熱するための方法は、抵抗加熱コイル、ディーゼルエンジンの下流で排ガスに可燃性ＨＣを噴射するための噴射器、及びエンジン運転を排ガス中に付加的なＨＣが生じるように調整するための方法から選択され得る。ＤＰＦ又はＣＳＦを再生温度に加熱するための方法は、エンジン運転を排ガス中に付加的なＨＣが生じるように調整するための方法であることが好ましい。
【０１９２】
ＤＰＦ又はＣＳＦは、抵抗加熱コイルを更に含んでもよい。排気システムが排ガスに可燃性ＨＣを噴射するための噴射器を含むとき、噴射器は、ディーゼルエンジンの下流、かつ、ＤＰＦ又はＣＳＦの上流であり、任意選択的に酸化触媒の上流である。
【０１９３】
窒素系還元剤噴射器は、選択的触媒的還元（ＳＣＲ）触媒又は選択的触媒的還元フィルタ（ＳＣＲＦ（商標））触媒の直接的に上流であり得る。そのため、第二、三及び五の排気システム実施態様では、酸化触媒の後に、窒素系還元剤の噴射器が続いてもよく（例えば、酸化触媒が上流にある）、窒素系還元剤の噴射器の後に、ＳＣＲ触媒又はＳＣＲＦ（商標）触媒が続いてもよい（例えば、窒素系還元剤の噴射器が上流にある）。第四の排気システム実施態様では、ＤＰＦ又はＣＳＦの後に、窒素系還元剤の噴射器が続いてもよく（例えば、ＤＰＦ又はＣＳＦが上流にある）、窒素系還元剤の噴射器の後に、選択的触媒的還元（ＳＣＲ）触媒が続いてもよい（例えば、窒素系還元剤の噴射器が上流にある）。
【０１９４】
排気システムは、ＮＯ２センサ及び／又は温度センサを更に含み得る。
【０１９５】
排気システムがＳＣＲ触媒又はＳＣＲＦ（商標）触媒を含むとき、ＳＣＲ触媒又はＳＣＲＦ（商標）触媒は、銅で交換されたゼオライト又は鉄で交換されたゼオライトを含むことが好ましい。ＳＣＲ触媒又はＳＣＲＦ（商標）触媒は、ゼオライトがチャバサイト（ＣＨＡ）構造を有する銅で交換されたゼオライトのような、銅で交換されたゼオライトを含むことが好ましい。
【０１９６】
本発明は、ディーゼルエンジンと、本発明の排気システム又は本発明の酸化触媒のいずれかを含む車両を更に提供する。典型的には、酸化触媒は、ディーゼルエンジンのターボの下流のように、ディーゼルエンジンの下流に位置される。
【０１９７】
ディーゼルエンジンは、予混合圧縮着火（ＨＣＣＩ）エンジン、予混合圧縮自己着火（ＰＣＣＩ）エンジン又は低温燃焼（ＬＴＣ）エンジンであり得る。ディーゼルエンジンは、従来型の（すなわち、伝統的な）ディーゼルエンジンであることが好ましい。
【０１９８】
車両は、米国又は欧州法令で規定されるような、軽量ディーゼル車両（ＬＤＶ）であり得る。軽量ディーゼル車両は、＜２８４０ｋｇの重量を典型的に有し、より好ましくは＜２６１０ｋｇの重量である。
【０１９９】
米国では、軽量ディーゼル車両（ＬＤＶ）は、≦８５００ポンド（米国ポンド）の総重量を有するディーゼル車両を指す。欧州では、軽量ディーゼル車両（ＬＤＶ）という用語は、（ｉ）運転席に加えて、８席以下を備え、かつ、５トンを超えない最大質量を有する乗用車、及び（ｉｉ）１２トンを超えない最大質量を有する貨物輸送のための車両を指す。
【０２００】
あるいは、車両は、米国法令に定義される、＞８５００ポンド（米国ポンド）の総重量を有するディーゼル車両のような、重量ディーゼル車両（ＨＤＶ）であり得る。
【０２０１】
本発明の酸化触媒を調製するための方法は、当該技術分野で既知である。例えば、我々の国際公開第９９／４７２６０号、国際公開第２００７／０７７４６２号及び国際公開第２０１１／０８０５２５号を参照。同様に、ウォッシュコートを乾燥及び焼成するための条件も周知である。
【０２０２】
酸化触媒を製造する第一の方法態様は：（ｉ）基材を長さＬ１の第一のウォッシュコートでコートする工程であって、基材が軸長Ｌを有し、Ｌ１は軸長Ｌよりも短いか又は等しい（例えば、Ｌ１≦Ｌ）工程；その後、（ｉｉ）基材を長さＬ２の第二のウォッシュコートでコートする工程であって、該Ｌ２が軸長Ｌよりも短いか又は等しい（例えば、Ｌ２≦Ｌ）工程；（ｉｉｉ）基材上の第一のウォッシュコート及び第二のウォッシュコートを乾燥させる工程；（ｉｖ）第一のウォッシュコート及び第二のウォッシュコートの少なくとも一つを白金族金属で長さＬ３まで含浸する工程であって、該Ｌ３が軸長Ｌより短い（例えば、Ｌ３＜Ｌ）工程；並びに（ｖ）第一のウォッシュコート、第二のウォッシュコートでコートされ及び白金族金属で含浸された基材を焼成する工程、を含む。ウォッシュコート又は層をＰＧＭで含浸するための方法は、当該技術分野で既知である（例えば、国際公開第２０１３／０８８１５２号を参照）。ＰＧＭで含浸する工程は、上で定義される第一のウォッシュコートゾーン又はＰＧＭゾーンのような、ゾーンを形成するために用いられ得る。
【０２０３】
典型的には、長さＬ３は、長さＬ１より短いか又は長さＬ２より短いかのいずれかである。長さＬ３は長さＬ１より短く、長さＬ３は長さＬ２より短いことが好ましい。
【０２０４】
一般的に、酸化触媒の第一のウォッシュコート領域又は第三のウォッシュコート領域は、第一のウォッシュコート及び第二のウォッシュコートの少なくとも一つを白金族金属で長さＬ３含浸する工程（ｉｖ）により提供される。酸化触媒の第一のウォッシュコート領域は、工程（ｖ）により提供されることが好ましい。
【０２０５】
工程（ｉｖ）は、（ｉｖ）第一のウォッシュコート及び第二のウォッシュコートの少なくとも一つを白金族金属で基材の第一の端又は第二の端から長さＬ３含浸する工程を含んでもよい。
【０２０６】
方法の工程（ｉ）は、（ｉ）基材を長さＬ１の第一のウォッシュコートで第一の端からコートする工程を典型的に含む。
【０２０７】
方法の工程（ｉｉ）は、（ｉｉ）基材を長さＬ２の第二のウォッシュコートで第一の端からコートする工程を含む。そのため、基材は、同じ端から第一のウォッシュコート及び第二のウォッシュコートでコートされる。
【０２０８】
第一のウォッシュコートの長さＬ１又は第二のウォッシュコートの長さＬ２の少なくとも一つは、基材の長さＬに等しいことが好ましい（例えば、Ｌ１＝Ｌ又はＬ２＝Ｌ）。より好ましくは、第一のウォッシュコートの長さＬ１は、基材の軸長Ｌに等しい。
【０２０９】
第二のウォッシュコートの長さＬ２は、第一のウォッシュコートの長さＬ１より短くてもよく又は等しくてもよい（例えば、Ｌ２≦Ｌ１）。第二のウォッシュコートの長さＬ２は、基材の軸長Ｌに等しいことが好ましい（例えば、Ｌ２＝Ｌ）。
【０２１０】
基材が第一のウォッシュコート及び第二のウォッシュコートで同じ端（例えば、第一の端）からコートされるとき、好ましくは、工程（ｉｉｉ）は、（ｉｉｉ）第一のウォッシュコート及び第二のウォッシュコートの両方が白金族金属で基材の第一の端から長さＬ３含浸される工程を含む。
【０２１１】
あるいは、工程（ｉｉ）は、（ｉｉ）基材を長さＬ２の第二のウォッシュコートで第二の端からコートする工程を含み得、又はからなり得る。Ｌ２は、ＬとＬ１との間の距離より大きいことが好ましい（例えば、Ｌ２＞Ｌ−Ｌ１）。
【０２１２】
本発明の酸化触媒を製造する方法の第二の方法態様は、その費用効果があるために特に有利である。特に、方法は、単一の焼成パスを用いる本発明の酸化触媒の調製を可能にする。
【０２１３】
一般的に、本発明の酸化触媒を調製するための方法は、第一のウォッシュコート、第二のウォッシュコート及び任意選択的に含浸された白金族金属、でコートされた基材を焼成する単一の工程を含む。
【０２１４】
酸化触媒を製造する第二の方法態様は、以下の工程：（ｉ）長さＬ１の第一のウォッシュコートで第一の端から基材をコートする工程、基材は軸長Ｌを有し、Ｌ１は軸長Ｌよりも短い（例えば、Ｌ１＜Ｌ）；その後、（ｉｉ）長さＬ２の第二のウォッシュコートで第二の端から基材をコートする工程、該Ｌ２は、ＬとＬ１との間の差よりも大きい（例えば、Ｌ２＞ＬーＬ１）；及び（ｉｉｉ）第一のウォッシュコート及び第二のウォッシュコートでコートされた基材を焼成する工程を含むか、又はからなる。長さＬ２は、基材の長さＬより短いか又は等しく（例えば、Ｌ２≦Ｌ）、好ましくは、長さＬ２は、基材の長さより短いか又は等しい（例えば、Ｌ２＜Ｌ）。
【０２１５】
本発明のこの方法態様は、第二のウォッシュコート領域が上流のウォッシュコート層及び下流のウォッシュコート層（例えば、第三のウォッシュコート層）の間の重なりにより形成される第一の酸化触媒態様により本発明の酸化触媒を製造するために用いられ得る。第一及び第二のウォッシュコートの長さの合計が基材の軸長より長いため（すなわち、｜Ｌ２＋Ｌ１｜＞Ｌ）、第二のウォッシュコートは、基材上の第一のウォッシュコートに重なり、第二のウォッシュコート領域を形成する。第二のウォッシュコート領域の長さＬＭは、ＬＭ＝Ｌ２＋Ｌ１−Ｌにより表されてもよい。
【０２１６】
本発明のこの方法態様では、基材を第一の端から第一のウォッシュコートでコートする工程は、（ａ）第一の酸化触媒配置の第一の配置における下流のウォッシュコート層（例えば、第三のウォッシュコート層）又は（ｂ）第一の酸化触媒配置の第二の配置における第一のウォッシュコート層のいずれかを提供する。
【０２１７】
本発明は、排出制御装置のためにディーゼルエンジンからの排ガス中の窒素酸化物（ＮＯＸ）の含有量を調整する方法も提供する。ここで用いられる「ＮＯＸの含有量を調整する（modulate the NOX content）」に対する参照は、特に本発明の方法又は使用態様に関連して、ＮＯ：ＮＯ２の比（典型的には、排ガスの温度及び圧力において、ｐｐｍ又は％体積）を所定の範囲に変える（すなわち、調節する）又は維持することを指す。
【０２１８】
一般的には、「ＮＯＸの含有量を調整する（modulate the NOX content）」とは、典型的にディーゼルエンジンから直接の排ガス中のＮＯ：ＮＯ２（ｐｐｍ又は％体積）の比を１７：３より小さく（すなわち、ＮＯのＮＯ２に対する量がディーゼルエンジンからの排ガス中に通常みられるよりも小さい）変える又は維持することを指し、好ましくは変えることを指し、好ましくはＮＯ：ＮＯ２の比は、５：１から１：５までであり、より好ましくは２．５：１から１：２．５、及び更により好ましくは２：１から１：２（例えば、１．５：１から１：１．５又は約１．１）である。
【０２１９】
定義
ここで用いられる「ＰＧＭ」という頭字語は、「白金族金属（platinum group metal）」を指す。「白金族金属（platinum group metal）」という用語は、周期表の金属Ｒｕ、Ｒｈ、Ｐｄ、Ｏｓ、Ｉｒ及びＰｔ、特に金属Ｒｕ、Ｒｈ、Ｐｄ、Ｉｒ及びＰｔを一般に指す。
【０２２０】
「ウォッシュコート（washcoat）」という用語は、当該技術分野では既知であり、触媒の製造の間、基材モノリスに塗布される接着性コーティングを指す。コーティング又はウォッシュコートは、触媒処方の一又は複数の成分を一般的に含む。
【０２２１】
ここで用いられる「ウォッシュコート領域（washcoat region）」という用語は、基材上の一又は複数のウォッシュコートの面積若しくは部分を指す。ウォッシュコート領域は、隣接又は近接するウォッシュコート領域と異なる明白な全体組成を有する。「ウォッシュコート領域（washcoat region）」という用語は、「ウォッシュコート層（washcoat layer）」及び「ウォッシュコートゾーン（washcoat zone）」という用語を包含する。ウォッシュコート領域は、単一のウォッシュコート層を含み得、又はからなり得る。ウォッシュコート領域は、二つのウォッシュコート層を含み得、又はからなり得る。ウォッシュコート領域は、各ウォッシュコート層の全て又は一部を含んでもよい。例えば、ウォッシュコート領域は、第一のウォッシュコート層の端が第二のウォッシュコート層の端に重なる基材上のウォッシュコートの面積又は領域であり得る（例えば、図３及び４における（２）を参照。）。ウォッシュコート領域は、単一のウォッシュコートゾーンを含み得、又はからなり得る。
【０２２２】
ここに用いられる「ウォッシュコートゾーン（washcoat zone）」という用語は、基材の長さに沿った一又は複数のウォッシュコートか、基材の長さに沿った一又は複数のウォッシュコートの含浸部若しくは部分かのどちらかの水平方向の配置を指す。「ウォッシュコートゾーン（washcoat zone）」は、明確な上流若しくは下流の境界又は縁を有する（すなわち、一般的な分析技術を用いて、あるウォッシュコートゾーンを別のウォッシュコートゾーン若しくは層から区別することが可能である）。
【０２２３】
「ウォッシュコートゾーン（washcoat zone）」が基材の長さに沿った一又は複数のウォッシュコートの配置を指すとき、典型的に、ウォッシュコートゾーン内にウォッシュコート層の重なりは無い。そのため、ウォッシュコートゾーンは、別々のウォッシュコート層を典型的に含む。例えば、ウォッシュコートゾーンは、一つの層が他の上に堆積されるような、二つのウォッシュコート層（例えば、二つの完全なウォッシュコート層）を含み得、又はからなり得る。各ウォッシュコート層の境界又は縁は、隣接している。この文脈において、「ウォッシュコートゾーン（washcoat zone）」という用語は、「ウォッシュコート領域（washcoat region）」よりも狭く、これは「ウォッシュコートゾーン（washcoat zone）」がウォッシュコート層の部分を含まないからである。
【０２２４】
「ウォッシュコートゾーン（washcoat zone）」が基材の長さに沿った一又は複数のウォッシュコートの含浸部若しくは部分の配置を指すとき、ウォッシュコートゾーンは、単一のウォッシュコート層の一部又は部分であってもよい。あるいは、ウォッシュコートゾーンは、二つのウォッシュコート層のような、複数のウォッシュコート層の一部又は部分でもよい。ウォッシュコートゾーンの境界又は縁の一つは、基材の端である（例えば、基材の入口端又は出口端）。ウォッシュコートゾーンが複数のウォッシュコート層の一部又は部分であるとき、ウォッシュコート層は、共通の境界又は縁を有する（すなわち、基材の長さに沿った）。
【０２２５】
ここで用いられる「ウォッシュコート層（washcoat layer）」という用語は、表面（例えば、基材又は他のウォッシュコートの表面）上に広がるウォッシュコートの厚さを指し、それは実質的に均一な組成を有する（すなわち、ウォッシュコート領域の一部とウォッシュコート領域の他の部分とを比較するとき、ウォッシュコートの組成に実質的な違いがない。）。この文脈における実質的に均一な組成は、ウォッシュコート領域の一部とウォッシュコート領域の他の部分とを比較するとき、組成における違いが５％以下、通常２．５％以下、最も一般的には１％以下であるウォッシュコート層を典型的に指す。そのため、ウォッシュコート層は、基材上のウォッシュコートの別々の領域又は面積である。
【０２２６】
ここで用いられる「基材の入口端に堆積された（disposed at an inlet end of the substrate）」ウォッシュコート領域、ゾーン又は層という参照は、基材の出口端より基材の入口端に近い位置における基材上に位置されたウォッシュコート領域、ゾーン又は層を指す。そのため、ウォッシュコート領域、ゾーン又は層の中点（すなわち、その長さの半分における）は、基材の出口端への中点より基材の入口端に近い。ここで用いられる「基材の出口端に堆積された（disposed at an outlet end of the substrate）」という参照は、基材の入口端より基材の出口端に近い位置における基材上に位置されたウォッシュコート領域、ゾーン又は層を指す。そのため、ウォッシュコート領域、ゾーン又は層の中点（すなわちその長さの半分における）は、基材の入口端への中点より基材の出口端に近い。
【０２２７】
ここで用いられる「白金及びパラジウムの組合せ（combination of platinum and palladium）」という表現は、白金及びパラジウムの両方を含むウォッシュコート領域、ゾーン又は層を単に指す。「組合せ（combination）」は、白金及びパラジウムの合金又は混合物を含むが、それらに限定されない。
【０２２８】
ここで用いられる「混合酸化物（mixed oxide）」という用語は、当該技術分野で既知のように、単一相の酸化物の混合物を一般に指す。ここで用いられる「複合酸化物（composite oxide）」という用語は、当該技術分野で既知のように、複数の相を有する酸化物の組成物を一般に指す。
【０２２９】
ここでｇ ｆｔ−３（グラム毎立方フィート）又はｇ ｉｎ−３（グラム毎立方インチ）などの単位における量に対する参照は、基材の体積当たりの組成物の平均重量毎を指す。
【０２３０】
ここで用いられる「実質的になる（consisting essentially）」という表現は、特徴の範囲を特定の材料又は工程、及び、例えば、微量な不純物のような、特徴の基本的な特性に実質的に影響しない他のいかなる材料又は工程を含むことに限定する。「から実質的になる（consisting essentially of）」という表現は、「からなる（consisting of）」という表現を包含する。
【０２３１】
ここで用いられる、ゾーン、層又は領域の長さに対する参照は、その平均長さを指す。その製造のために用いられる方法に依存して、ゾーン、層又は領域の正確な長さにおいていくつかのバリエーションがあり得ることも当該技術分野において周知である。通常、長さは、長さの平均値から、５％を超えて、好ましくは１％を超えてずれない。ゾーン、層又は領域の長さは、酸化触媒の長手方向の軸（すなわち軸長）に平行に測定される。
【０２３２】
長さＬ１、Ｌ２及びＬ３に対する参照はここでなされる。これらの長さのそれぞれは、関連のあるウォッシュコート（Ｌ１若しくはＬ２の場合）でコートされる又は白金族金属（Ｌ３の場合）で含浸される基材の端から測定される。基材の第一の端に対する参照は、基材の第二の端に対する基材の異なる端に関する。通常、基材の第一の端は、第二の端に対する基材の対向端である。
【０２３３】
ここで用いられる「吸着器（adsorber）」又は「吸着材（adsorbent）」という表現は、「吸収器（absorber）」又は「吸収材（absorbent）」と同義である。
【０２３４】
疑義の回避のため、「基材の長さ（length of the substrate）」及び「基材の軸長（axial length of the substrate）」という用語は、同義である。
【実施例】
【０２３５】
ここで、本発明は下記の非限定的な実施例により示される。
【０２３６】
触媒の調製
ゾーン化ディーゼル酸化触媒（ゾーン化ＤＯＣ）は、本発明の第二の方法態様に従って、及び、国際公開番号９９／４７２６０号に記載のように調製された。ゾーン化（ＤＯＣ）は、図４に示される構造を有する。第一のウォッシュコート領域（１）の長さ（例えば、Ｌ−Ｌ２）は、基材の長さ（例えば、Ｌ）の２５％であった。第一のウォッシュコート領域において、白金のローディングは２６．７ｇ ｆｔ−３、パラジウムのローディングは２６．７ｇ ｆｔ−３であった。第二のウォッシュコート領域（２）の長さ（例えば、Ｌ２＋Ｌ１−Ｌ）は、基材の長さの２０％であった。第二のウォッシュコート領域において、白金のローディングは３４．７ｇ ｆｔ−３、パラジウムのローディングは２６．７ｇ ｆｔ−３であった。第三のウォッシュコート領域（３）の長さ（例えば、Ｌ−Ｌ１）は、基材の長さの５５％であった。第三のウォッシュコート領域における白金のローディングは８ｇ ｆｔ−３であり、パラジウムは存在しなかった。触媒のＰＧＭ（例えば、白金及びパラジウム）の総ローディングは、３０ｇ ｆｔ−３であった。酸化触媒における、白金の総質量のパラジウムの総質量に対する比は１．５：１であった。
【０２３７】
参照ディーゼル酸化触媒（参照ＤＯＣ）は、比較目的のため、国際公開番号９９／４７２６０号に記載される方法を用いて調製された。参照酸化触媒は、基材の全長に沿ってそれぞれがコートされた二つのウォッシュコート層を有した。基材上に直接コートされた第一の層は、１６ｇ ｆｔ−３の白金ローディング及び１６ｇ ｆｔ−３のパラジウムローディングを含んだ。第二の層は第一の層上にコートされ、８ｇ ｆｔ−３の白金ローディングを含んだ。触媒のＰＧＭ（例えば、白金及びパラジウム）の総ローディングは、４０ｇ ｆｔ−３であった。酸化触媒における白金の総質量のパラジウムの総質量に対する比は１．５：１であった。
【０２３８】
ＮＯ酸化活性
ゾーン化ＤＯＣ及び参照ＤＯＣのＮＯ酸化活性が測定され、結果は図５に示される。ゾーン化ＤＯＣが４０ｇ ｆｔ−３の全ＰＧＭローディングを有する参照ＤＯＣよりも低い３０ｇ ｆｔ−３の全ＰＧＭローディングを有するにも関わらずゾーン化ＤＯＣ（▲）は、参照ＤＯＣ（◆）よりも優れたＮＯ酸化活性を示す。
【０２３９】
炭化水素酸化活性
ゾーン化ＤＯＣ及び参照ＤＯＣは、ＤＯＣ＋ＣＳＦフィルタ構成において、６１０℃における５０及び１００時間の７Ｌ ＩＴ４エンジンでの老化の前後で試験された。ゾーンＤＯＣ及び参照ＤＯＣは、クエンチ試験において比較された。ディーゼル燃料が各触媒に注入され、発熱を生じ、触媒を離れる排ガス温度は６１０℃であった。発熱生成は、定常状態の温度及び流動状態（エンジンの速度及び負荷）で安定化され、その後、触媒入口の温度が低下されるようにエンジンの負荷が低下された。触媒入口の温度が低すぎて発熱生成を続けられなくなったとき、触媒はクエンチする。結果は図６及び７に示される。図６に見られ得るように、参照ＤＯＣは２７０℃でクエンチする。対照的に、ゾーン化ＤＯＣは、同じ条件下でクエンチせず（図７を参照）、参照ＤＯＣに比べ、それが優れたＨＣ酸化活性を有することを示す。ゾーン化ＤＯＣは、参照ＤＯＣより低温で、そのＨＣ酸化性能を維持する。これは、ゾーン化ＤＯＣが低運転温度においてフィルタ基材を含む排出制御装置を再生するために用いられ得ることを示す。各触媒からのＨＣスリップも同じ触媒入口温度及び流動条件下で試験された。図８に示される結果は、約８８０ｋｇ ｈ−１の排気流、７５ｋ ｈ−１のＧＨＳＶで得られ、触媒入口及び出口温度は、それぞれ３４０及び６１０℃であった。図９に示される結果は、約１０５０ｋｇ ｈ−１の排気流、１１５ｋ ｈ−１ＧＨＳＶで得られ、触媒入口及び出口温度は、それぞれ３３０及び６１０℃であった。ゾーン化触媒は、参照ＤＯＣよりも低いＨＣスリップを示す。
【０２４０】
硫黄耐性
ゾーン化ＤＯＣ及び参照ＤＯＣは、低Ｓディーゼル（１．５ｇ L−１の硫黄）でそれぞれ硫化され、ＮＯ酸化性能が２７５℃で測定された。ゾーン化ＤＯＣは、Ｓ曝露の後、参照ＤＯＣよりも小さくＮＯ酸化性能を失うことが図１０から見られ得る。参照ＤＯＣは、同じ温度における再生の後に部分的に回復する一方で、ゾーン化ＤＯＣは、再生の後に完全に回復もする。各触媒についての再生の間のＨＣスリップは、硫酸化の後に変化しなかった。
【０２４１】
いかなる疑問も回避するために、本明細書で引用したすべての文献の全内容は、参照により本願に組み込まれる。
【図１】
2019162622.tif 000003
【図２】
2019162622.tif 000004
【図３】
2019162622.tif 000005
【図４】
2019162622.tif 000006
【図５】
2019162622.tif 000007
【図６】
2019162622.tif 000008
【図７】
2019162622.tif 000009
【図８】
2019162622.tif 000010
【図９】
2019162622.tif 000011
【図１０】
2019162622.tif 000012
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
本願明細書及び図面に実質的に開示された発明。
【外国語明細書】
2019162622000001.pdf